(57)【要約】【課題】被転写体にレーザー熱転写させた画像のコントラスト及び解像度に優れる画像形成材料、及び画像形成方法を提供する。【解決手段】支持体上に、光熱変換層、及び、数平均粒径が３０ｎｍ以上１００ｎｍ以下の顔料粒子を、全固形分１００質量部を基準として２０質量部以上６０質量部以下と、少なくともメタクリル酸、及びベンジルメタクリレートを含む二種以上のモノマーの共重合体を、全固形分１００質量部を基準として１質量部以上４０質量部以下と、可塑剤を、全固形分１００質量部を基準として５質量部以上５０質量部以下と、を含有する画像形成層を有するレーザー光を用いて画像形成を行う画像形成材料。【選択図】なし【特許請求の範囲】
【請求項１】
支持体上に、
光熱変換層、及び、
数平均粒径が３０ｎｍ以上１００ｎｍ以下の顔料粒子を、全固形分１００質量部を基準として２０質量部以上６０質量部以下と、
少なくともメタクリル酸、及びベンジルメタクリレートを含む二種以上のモノマーの共重合体を、全固形分１００質量部を基準として１質量部以上４０質量部以下と、
可塑剤を、全固形分１００質量部を基準として５質量部以上５０質量部以下と、
を含有する画像形成層
を有するレーザー光を用いて画像形成を行う画像形成材料。
【請求項２】
前記可塑剤が、
少なくとも二個のエチレン性不飽和二重結合を有するモノマー及びオリゴマー、
重量平均分子量が１００００以下のアクリル樹脂、
ブチラール樹脂、
ロジン樹脂、並びに
ワックス
からなる群より選ばれる少なくとも１つである請求項１に記載の画像形成材料。
【請求項３】
前記画像形成層が、赤色画像形成層であり、顔料粒子として、Ｃ．Ｉ．ピグメント・レッド２５４、Ｃ．Ｉ．ピグメント・レッド１７７、Ｃ．Ｉ．ピグメント・イエロー１３８、及びＣ．Ｉ．ピグメント・イエロー１５０からなる群より選ばれ少なくとも1つを含む請求項１又は請求項２に記載の画像形成材料。
【請求項４】
前記画像形成層が、緑色画像形成層であり、顔料粒子として、Ｃ．Ｉ．ピグメント・グリーン３６、Ｃ．Ｉ．ピグメント・グリーン５８、Ｃ．Ｉ．ピグメント・イエロー１３８、及びＣ．Ｉ．ピグメント・イエロー１５０からなる群より選ばれる少なくとも1つを含む請求項１又は請求項２に記載の画像形成材料。
【請求項５】
前記画像形成層が、青色画像形成層であり、顔料粒子として、Ｃ．Ｉ．ピグメント・ブルー１５：６、及びＣ．Ｉ．ピグメント・バイオレット２３を含む請求項１又は請求項２に記載の画像形成材料。
【請求項６】
カラーフィルタ作製用である請求項１〜請求項５のいずれか一項に記載の画像形成材料。
【請求項７】
請求項１〜６のいずれか一項に記載の画像形成材料を被転写体と重ね合わせた積層体を形成すること、前記積層体の画像形成材料側からレーザー光を像様に照射すること、及び前記レーザー光を像様に照射した画像形成材料を被転写体から剥離することを含む、前記被転写体に、前記画像形成層のレーザー光照射領域の少なくとも一部を転写させる画像形成方法。
【請求項８】
前記被転写体が、透明性熱可塑性樹脂フイルムである請求項７に記載の画像形成方法。
【発明の詳細な説明】
【技術分野】
【０００１】
本発明は、画像形成材料、及び画像形成方法に関する。
【背景技術】
【０００２】
グラフィックアート分野では、カラー原稿からリスフイルムを用いて作製された一組の色分解フイルムを使用して印刷版の焼付けが行われる。一般に、本印刷（実際の印刷作業）の前に色分解工程での誤りや色補正の必要性等をチェックするために、色分解フイルムからカラープルーフを作製している。カラープルーフには、中間調画像の高再現性を可能とする高解像力の実現や、高い工程安定性等の性能が望まれている。また、実際の印刷物に近似したカラープルーフを得るために、カラープルーフに使用される材料としては、実際の印刷物に使用される材料、例えば基材としては印刷本紙を、色材としては顔料を用いることが好ましい。また、カラープルーフの作製方法としては、現像液を用いない乾式の方法の要望が高い。
乾式のカラープルーフ作製法として、最近の印刷前工程（プリプレス分野）における電子化システムの普及に伴い、デジタル信号から直接カラープルーフを作製する記録システムが開発されている。このような電子化システムは、特に高画質のカラープルーフを作製するのが目的であり、一般的には、１５０線／インチ以上の網点画像を再現する。デジタル信号から高画質のカラープルーフを作製するためには、デジタル信号により変調可能で、かつ記録光を細く絞り込むことが可能なレーザー光を用いる。このため、レーザー光に対して高い記録感度を示し、かつ、高精細な網点を再現可能にする高解像力を示す記録材料の開発が必要となる。
【０００３】
レーザー光を利用して熱溶融転写画像を作製する画像形成方法に用いられる記録材料が知られている。例えば、支持体上に、順に、レーザー光を吸収して熱を発生する光熱変換層、及び顔料が熱溶融性のワックス、バインダー等の成分中に分散された画像形成層を有する熱溶融転写カラーインクシートが知られている（例えば特許文献１参照）。上記熱溶融転写カラーインクシートを用いる画像形成方法では、光熱変換層のレーザー光照射領域で発生した熱によりレーザー光照射領域に対応する画像形成層が溶融し、熱溶融転写カラーインクシート上に積層配置された受像シート上に転写され、受像シート上に転写画像が形成される。
支持体上に、順に、光熱変換物質を含む光熱変換層、非常に薄層（０．０３〜０．３μｍ）の熱剥離層、色材を含む画像形成層が設けられた熱転写シートが開示されている（例えば特許文献２参照）。上記熱転写シートでは、レーザー光が照射されると、熱剥離層の介在により結合されている画像形成層と光熱変換層との間の結合力が低減され、熱転写シート上に積層配置した受像シート上に、高精細な画像が形成される。
上述の画像形成方法は、所謂「アブレーション」を利用している。具体的には、レーザー光の照射を受けた領域で、画像形成層が一部分解し、気化するため、レーザー光の照射を受けた領域の画像形成層と光熱変換層との間の接合力が弱まり、レーザー光の照射を受けた領域の画像形成層が積層した受像シートに転写される。
【０００４】
上述の画像形成方法は、受像シートとして受像層（接着層）を付設した印刷本紙を用いることができること、色の異なる画像を次々と受像シート上に転写することによって多色画像が容易に得られること等の利点を有する。特にアブレーションを利用する画像形成方法は、高精細な画像が容易に得られるという利点を有し、カラープルーフ（ＤＤＣＰ：ダイレクト・ディジタル・カラープルーフ）、あるいは高精細なマスク画像を作製するのに有用である。
ところで、感光性転写材料を用いて液晶表示体等に使用するカラーフィルタを作製することが行われている。カラーフィルタの作製原理は、感光性転写材料の多色画像形成に基づくものである。この感光性転写材料を用いた画像形成方法について説明する。感光性樹脂層を加圧、加温下で基体上に貼り合わせ、その後仮支持体を剥がし、所定のマスク等（場合により、熱可塑性樹脂層、中間層）を介して露光し、次いで現像する。現像は公知の方法で溶剤もしくは水性の現像液、特にアルカリ水溶液に浸漬するか、スプレーからの現像液の噴霧を与えること、さらにブラシでのこすり又は超音波を照射しつつ処理することで行なわれる。異なる色に着色した感光性樹脂層を有する感光性転写材料を用い、この工程を複数回繰り返せば多色画像を形成することができる。また、近年ＯＡ化の進展に伴い、電子写真方式、インクジェット方式、上記感熱転写記録方式等の各種記録方式を利用した複写機やプリンタ等がそれぞれの用途に応じて用いられている。
【０００５】
これらのうち、感熱転写記録方式は操作や保守が容易であること、装置の小型化、低コスト化が可能であること等の利点を有していることから、カラーフィルタ形成材料への応用がなされてきつつある。感光性転写材料を用いてカラーフィルタを作製する方法は、溶剤を使用する現像方式を用いるため作業が煩雑で、かつ廃棄物が発生し、経費が高くなる。
ところで、カラーフィルタをＴＦＴ−ＬＣＤなどへ配備するための後工程では、例えば、ＩＴＯスパッタリング、配向膜塗布・乾燥、スペーサー散布、ＴＦＴ基板貼り合せシール、液晶注入、パネル切断などの一連の工程が必要である。そのため、カラーフィルタには耐熱性、耐薬品性（耐溶剤性）及び耐傷性が要求される。しかしながら、従来のレーザー熱転写等の感熱転写記録方式で得られるカラーフィルタでは、依然として耐熱性、耐薬品性（耐溶剤性）及び耐傷性に改善の余地があり、受像シートへ転写された画素の密着性が低下し、画素の剥がれや、画素が変色や変形が生ずることがあった。
特許文献３には、画像形成層に特定のバインダーを含有させることにより、耐熱性、耐薬品性（耐溶剤性）及び耐傷性等が改善され、受像シートへ転写された画素の密着性が良好で、画素の剥がれや、画素が変色や変形が起き難い画像形成材料が開示されている。
【先行技術文献】
【特許文献】
【０００６】
【特許文献１】特開平５−５８０４５号公報
【特許文献２】特開平６−２１９０５２号公報
【特許文献３】特開２００２−２６４５３５号公報
【発明の概要】
【発明が解決しようとする課題】
【０００７】
しかし、近年のディスプレイの大画面化及び高精細化に伴い、カラーフィルタにもますます高い色再現性や画素の解像度が求められており、前述の画像形成材料では必要な性能を満たすことが困難となってきている。
【０００８】
本発明は、かかる現状を鑑みてなされたものであり、被転写体に形成された画像のコントラスト及び解像度に優れる画像形成材料、及び画像形成方法を提供することを目的とする。
【課題を解決するための手段】
【０００９】
上記課題を達成する本発明は、以下の通りである。
＜１＞  支持体上に、光熱変換層、及び、数平均粒径が３０ｎｍ以上１００ｎｍ以下の顔料粒子を、全固形分１００質量部を基準として２０質量部以上６０質量部以下と、少なくともメタクリル酸、及びベンジルメタクリレートを含む二種以上のモノマーの共重合体を、全固形分１００質量部を基準として１質量部以上４０質量部以下、及び可塑剤を、全固形分１００質量部を基準として５以上５０質量部以下を含有する画像形成層、を有するレーザー光を用いて画像形成を行う画像形成材料。
＜２＞  可塑剤が、少なくとも二個のエチレン性不飽和二重結合を有するモノマー及びオリゴマー、重量平均分子量が１００００以下のアクリル樹脂、ブチラール樹脂、ロジン樹脂、並びにワックスからなる群より選ばれる少なくとも１つである＜１＞に記載の画像形成材料。
【００１０】
＜３＞  画像形成層が、赤色画像形成層であり、顔料粒子として、Ｃ．Ｉ．ピグメント・レッド２５４、Ｃ．Ｉ．ピグメント・レッド１７７、Ｃ．Ｉ．ピグメント・イエロー１３８、及びＣ．Ｉ．ピグメント・イエロー１５０からなる群より選ばれ少なくとも1つを含む＜１＞又は＜２＞に記載の画像形成材料。
＜４＞  画像形成層が、緑色画像形成層であり、顔料粒子として、Ｃ．Ｉ．ピグメント・グリーン３６、Ｃ．Ｉ．ピグメント・グリーン５８、Ｃ．Ｉ．ピグメント・イエロー１３８、及びＣ．Ｉ．ピグメント・イエロー１５０からなる群より選ばれる少なくとも1つを含む＜１＞又は＜２＞に記載の画像形成材料。
＜５＞  画像形成層が、青色画像形成層であり、顔料粒子として、Ｃ．Ｉ．ピグメント・ブルー１５：６、及びＣ．Ｉ．ピグメント・バイオレット２３を含む＜１＞又は＜２＞に記載の画像形成材料。
【００１１】
＜６＞  カラーフィルタ作製用である＜１＞〜＜５＞のいずれか一項に記載の画像形成材料。
＜７＞  ＜１＞〜＜６＞のいずれか一項に記載の画像形成材料を被転写体と重ね合わせた積層体を形成すること、積層体の画像形成材料側からレーザー光を像様に照射すること、及びレーザー光を像様に照射した画像形成材料を被転写体から剥離することを含む、被転写体に、画像形成層のレーザー光照射領域の少なくとも一部を転写させる画像形成方法。
＜８＞  被転写体が、透明性熱可塑性樹脂フイルムである＜７＞に記載の画像形成方法。
【発明の効果】
【００１２】
本発明によれば、被転写体に形成される画像のコントラスト及び解像度に優れる画像形成材料、及び画像形成方法が提供される。
【図面の簡単な説明】
【００１３】
【図１】画素の解像度の評価用画像である。
【図２】コントラストの評価用画像である。
【発明を実施するための形態】
【００１４】
本発明に係る画像形成材料は、支持体上に、光熱変換層と、全固形分１００質量部を基準として、（１）数平均粒径が３０ｎｍ以上１００ｎｍ以下の顔料粒子を２０質量部以上６０質量部以下、（２）少なくともメタクリル酸、及びベンジルメタクリレートを含む二種以上のモノマーの共重合体を１質量部以上４０質量部以下、及び（３）可塑剤を５以上５０質量部以下、を含有する画像形成層と、を有する。
本発明に係る画像形成材料により、コントラスト及び解像度が優れる画像（以下、「画素」ともいう。）が被転写体に形成される理由については、必ずしも明確ではないが、次のような作用によるものと推測される。
【００１５】
（１）本発明に係る画像形成層は、数平均粒径が３０ｎｍ以上１００ｎｍ以下（以下、「特定粒径」ともいう。）の顔料粒子を、画像形成層の全固形分１００質量部に対して２０質量部以上６０質量部以下含有する。
一般的に、コントラストの高い画像が得られるようにするためには、画像の表面や内部での光の散乱を抑制する必要がある。
【００１６】
前述の光の散乱を抑制するためには、顔料の粒子サイズを小さくすることが有効である。しかし、レーザー光を用いて被転写体に熱転写する画素形成材料においては、顔料の粒子サイズを小さくすると、後述のように凝集力が大きくなって、被転写体に形成される画素の解像度が低減してしまう。
本発明においては、画像形成層中に含有させる顔料の数平均粒径が３０ｎｍ以上１００ｎｍ以下という特定粒径であり、かつ、画像形成層の全固形分１００質量部に対する特定粒径の顔料の含有量が２０質量部以上６０質量部以下である。これら二つの条件を満たすことによって、高いコントラストが得られ、かつ解像度にも優れる画像が得られるという作用効果に結びついている。より詳細には、以下のようである。
【００１７】
（１）−１）  数平均粒径を３０ｎｍ以上１００ｎｍ以下とすることで、形成画素の表面が平滑になる。その結果、表面及び内部での散乱が低減するので、透過光量が高くなり、明るさが向上する。更に、膜の凝集力が最適化されるため、レーザー光を用いて被転写体に熱転写して形成される画素（以下、「転写画素」ともいう。）のエッジシャープネスが高く、解像度が向上する。
（１）−２）  画像形成層の全固形分１００質量部に対して、特定粒径の顔料の含有量が２０質量部以上６０質量部以下であることで、鮮やかさが最適化されるとともに、膜の凝集力が最適化され、転写画素のエッジシャープネスが高く、高い解像度が達成される。
【００１８】
（２）本発明に係る画像形成層は、少なくともメタクリル酸、及びベンジルメタクリレートを含む二種以上のモノマーの共重合体（以下、「特定共重合体」ともいう。）を、画像形成層の全固形分１００質量部に対して１質量部以上４０質量部以下含有する。
画像形成層が特定共重合体を特定量で含有すこと、及び画像形成層が特定粒径の顔料を特定量含有することの組合せにおいて、転写画素のコントラスト及び解像度の両者が損なわれないという作用効果を奏する。
【００１９】
レーザー光を用いて被転写体に熱転写して形成される熱転写による被転写体への画素形成は、下記の２つに力に基づくものである。解像度の向上は、この２つの力を制御することにある。
ｉ）画像形成層と被転写体との粘着力
光熱変換層にレーザー光が照射されることにより発生する熱によって、画像形成層中のバインダーが融解して粘度が低下し、被転写体への粘着力が増加して、画像形成層は被転写体に接着する。
ｉｉ）画像形成層における凝集力
レーザー光を照射後、画像形成材料を被転写体から剥離する際、画像形成層は被転写体と接着している画素のエッジを中心に、引きちぎられる応力を受け、画像形成層の凝集破壊が起こる。画像形成層の凝集破壊により、被転写体に残った部分（即ち、レーザー光の照射領域における画像形成層の少なくとも一部）が画素を形成する。
従って、上記ｉ）の粘着力を高めたうえで、上記ｉｉ）の凝集力を最適化することによって、転写画素のエッジのシャープネスを高めて、解像度を向上させることが重要である。
【００２０】
以下、上記の粘着力と凝集力の制御について、詳述する。
（２）−１） 画像形成層と被転写体との粘着力の制御
前述のように、画像形成層のバインダーが融解することで粘着力が発生するため、画像形成層中のバインダーの融解性と、バインダー融解時における画像形成層の粘着性との両者を制御する必要がある。本発明においては、上記の制御を以下の［ａ］〜［ｃ］により達成している。
［ａ］  画像形成層の全固形分１００質量部に対して、顔料の含有量を６０質量部以下とすることで、画像形成層の粘着力を向上させる。
［ｂ］  画像形成層の全固形分１００質量部に対して、可塑剤を５質量部以上５０質量部以下含有させることによって、バインダー融解時の画像形成層の画像形成層の粘着性を高めるよう制御する。
［ｃ］  顔料の数平均粒径を１００ｎｍ以下とすることで、粗大粒子が画像形成層と被転写体の界面に存在して、画像形成層と被転写体との粘着力が低下しすぎることを防止する。
【００２１】
（２）−２）画像形成層における凝集力の制御
本発明においては、画像形成層における凝集力の制御を以下の［ａ］及び［ｂ］により達成している。
［ａ］  顔料の数平均粒径を３０ｎｍ以上１００ｎｍ以下とすることで、凝集力を最適化する。顔料の数平均粒径が３０ｎｍ未満であると、粒子の表面積が大きく、表面エネルギーにより凝集力が高すぎて、画像形成層と被転写体との粘着力を超えてしまう。その結果、レーザー光の照射領域における画像形成層が被転写体へ転写されなくなってしまい、被転写体に画素を形成することができなくなる。
他方、顔料の数平均粒径が１００ｎｍを超えると、凝集力が小さすぎるため、画素のエッジ（即ち、画像形成層におけるレーザー光の照射領域と、非照射領域との境界）以外でも画像形成層が凝集破壊を起こす。その結果、レーザー光の照射領域よりも面積が大きい画素が被転写体に形成されてしまう上、画素の形状が不定形になる。
［ｂ］  画像形成層のバインダーとして、メタクリル酸、及びベンジルメタクリレートを含む二種以上のモノマーの共重合体を、画像形成層の全固形分１００質量部に対して、１質量部以上４０質量部以下含有させる用いることで、被転写体との粘着性と画像形成層の破断特性を制御し、画素のエッジシャープネスを向上させる。機構は明確ではないが、メタクリル酸中のカルボキシル基が極性基のため、被転写体との粘着性を高め、ベンジルメタクリレート中のベンゼン環が剛直なため、膜が固くなり、画素エッジに応力が集中し、シャープなエッジを形成するものと思われる。
【００２２】
以下、本発明に係る画像形成材料、及び画像形成方法について詳述する。
（画像形成材料）
本発明に係る画像形成材料は、支持体上に、少なくとも光熱変換層と画像形成層とを有する。画像形成材料は、支持体上に、光熱変換層用の塗布液を塗布し、乾燥させて光熱変換層を形成した後、画像形成層用塗布液を塗布、乾燥させることにより製造することができる。別の方法として、予め仮支持体上に形成された光熱変換層と、同じく仮支持体上に形成された画像形成層とを、支持体上に、順に積層させて、製造することもできる。
支持体、光熱変換層、及び画像形成層は、互いに直接接していても良いし、両者間に易接着層やクッション層といった機能層が設けられていても良い。
支持体の光熱変換層が設けられている面とは反対側の面（「支持体裏面」ともいう。）には、バック層を設けてもよい。バック層を設けることにより、例えば画像形成材料をロール状に巻き取った形態とした場合に、画像形成層と支持体裏面とが接着してしまうことが防止される。更に、一定のサイズの矩形シートに裁断された画像形成材料を多数枚重ねた上で梱包した場合には、隣接するシート同志が接着してしまうことが防止される。いずれの場合においても、支持体裏面にバック層を設けておくと、画像形成材料を単体として取り扱う場合の搬送性が向上するので好ましい。
【００２３】
（支持体）
画像形成材料の支持体の材料には特に限定はなく、各種の支持体材料を目的に応じて用いることができる。支持体は剛性を有し、寸法安定性が良く、画像形成の際の熱に耐えるものが好ましい。支持体材料の好ましい例としては、ポリエチレンテレフタレート、ポリエチレン−２，６−ナフタレート、ポリカーボネート、ポリメチルメタクリレート、ポリエチレン、ポリプロピレン、ポリ塩化ビニル、ポリ塩化ビニリデン、ポリスチレン、スチレン−アクリロニトリル共重合体、ポリアミド（芳香族又は脂肪族）、ポリイミド、ポリアミドイミド、ポリスルホン、ポリエーテルスルホン等の合成樹脂材料を挙げることができる。中でも、二軸延伸ポリエチレンテレフタレートやポリエーテルスルホンが、機械的強度や熱に対する寸法安定性を考慮すると好ましい。
尚、レーザー記録を利用するため、画像形成材料の支持体はレーザー光を透過させる透明な合成樹脂材料から形成するのが好ましい。
【００２４】
支持体の厚みは２５μｍ以上１３０μｍ以下の範囲から選ばれることが好ましく、５０μｍ以上１２０μｍ以下であることが特に好ましい。
支持体における画像形成層を有する側の中心線平均表面粗さＲａ（表面粗さ測定機（Ｓｕｒｆｃｏｍ，東京精機（株）製）等を用いてＪＩＳ Ｂ０６０１に基づき測定）は０．１μｍ未満であることが好ましい。
支持体の長手方向のヤング率は２００Ｋｇ／ｍｍ２以上１２００Ｋｇ／ｍｍ２以下（≒２ＧＰａ〜１２ＧＰａ）が好ましく、幅方向のヤング率は２５０Ｋｇ／ｍｍ２以上１６００Ｋｇ／ｍｍ２以下（≒２．５ＧＰａ〜１６ＧＰａ）であることが好ましい。
支持体の長手方向のＦ−５値は、好ましくは５Ｋｇ／ｍｍ２以上５０Ｋｇ／ｍｍ２以下（≒４９ＭＰａ〜４９０ＭＰａ）、支持体幅方向のＦ−５値は、好ましくは３Ｋｇ／ｍｍ２以上３０Ｋｇ／ｍｍ２以下（≒２９．４ＭＰａ〜２９４ＭＰａ）であり、支持体長手方向のＦ−５値が支持体幅方向のＦ−５値より高いのが一般的であるが、特に幅方向の強度を高くする必要がある場合はその限りではない。
支持体の長手方向及び幅方向の１００℃３０分での熱収縮率は好ましくは３％以下、さらに好ましくは１．５％以下、８０℃３０分での熱収縮率は好ましくは１％以下、さらに好ましくは０．５％以下である。
破断強度は両方向とも５Ｋｇ／ｍｍ２以上１００Ｋｇ／ｍｍ２以下（≒４９ＭＰａ〜９８０ＭＰａ）、弾性率は１００Ｋｇ／ｍｍ２以上２０００Ｋｇ／ｍｍ２以下（≒０．９８ＧＰａ〜１９．６ＧＰａ）が好ましい。
【００２５】
支持体の表面には、その上に設けられる光熱変換層との密着性を向上させるために、表面活性化処理及び／又は一層又は二層以上の下塗層の付設を行ってもよい。    
表面活性化処理の例としては、グロー放電処理、コロナ放電処理等を挙げることができる。
下塗層の材料としては、支持体と光熱変換層の両表面に高い接着性を示し、かつ熱伝導性が小さく、また耐熱性に優れたものであることが好ましい。そのような下塗層の材料の例としては、スチレン、スチレン−ブタジエン共重合体、ゼラチン等を挙げることができる。下塗層全体の厚さは通常０．０１μｍ以上２μｍ以下である。
支持体裏面には、必要に応じて、反射防止層、帯電防止層、ブロッキング防止等の各種の機能を有するバック層の付設、あるいは表面処理を行うこともできる。
【００２６】
（バック層）
バック層に帯電防止機能を持たせる場合には、バック層に帯電防止剤を含有させることが有利である。好適な帯電防止剤としては、ポリオキシエチレンアルキルアミン、グリセリン脂肪酸エステル等の非イオン系界面活性剤、第４級アンモニウム塩等のカチオン系界面活性剤、アルキルホスフェート等のアニオン系界面活性剤、両性界面活性剤、導電性樹脂等の化合物が含まれる。
導電性微粒子を帯電防止剤として用いることもできる。このような導電性微粒子としては、例えば、ＺｎＯ、ＴｉＯ２、ＳｎＯ２、Ａｌ２Ｏ３、Ｉｎ２Ｏ３、ＭｇＯ、ＢａＯ、ＣｏＯ、ＣｕＯ、Ｃｕ２Ｏ、ＣａＯ、ＳｒＯ、ＢａＯ２、ＰｂＯ、ＰｂＯ２、ＭｎＯ３、ＭｏＯ３、ＳｉＯ２、ＺｒＯ２、Ａｇ２Ｏ、Ｙ２Ｏ３、Ｂｉ２Ｏ３、Ｔｉ２Ｏ３、Ｓｂ２Ｏ３、Ｓｂ２Ｏ５、Ｋ２Ｔｉ６Ｏ１３、ＮａＣａＰ２Ｏ１８、ＭｇＢ２Ｏ５等の酸化物；ＣｕＳ、ＺｎＳ等の硫化物；ＳｉＣ、ＴｉＣ、ＺｒＣ、ＶＣ、ＮｂＣ、ＭｏＣ、ＷＣ等の炭化物；Ｓｉ３Ｎ４、ＴｉＮ、ＺｒＮ、ＶＮ、ＮｂＮ、Ｃｒ２Ｎ等の窒化物；ＴｉＢ２、ＺｒＢ２、ＮｂＢ２、ＴａＢ２、ＣｒＢ、ＭｏＢ、ＷＢ、ＬａＢ５等の硼化物；ＴｉＳｉ２、ＺｒＳｉ２、ＮｂＳｉ２、ＴａＳｉ２、ＣｒＳｉ２、ＭｏＳｉ２、ＷＳｉ２等の珪化物；ＢａＣＯ３、ＣａＣＯ３、ＳｒＣＯ３、ＢａＳＯ４、ＣａＳＯ４等の金属塩；ＳｉＮ４−ＳｉＣ、９Ａｌ２Ｏ３−２Ｂ２Ｏ３等の複合体が挙げられる。
これらの導電性微粒子は、１種単独で又は２種以上を併用してバック層中に含有させることができる。
上記に例示した導電性微粒子のうち、入手の容易性、粒子径の選択の容易性、帯電防止材としての性能に優れる等の観点の少なくとも一つの理由から、ＳｎＯ２、ＺｎＯ、Ａｌ２Ｏ３、ＴｉＯ２、Ｉｎ２Ｏ３、ＭｇＯ、ＢａＯ及びＭｏＯ３が好ましく、ＳｎＯ２、ＺｎＯ、Ｉｎ２Ｏ３及びＴｉＯ２がさらに好ましく、ＳｎＯ２が特に好ましい。
【００２７】
バック層に用いる帯電防止剤はレーザー光を透過できるように実質的に透明であることが好ましい。
導電性金属酸化物を帯電防止剤として使用する場合には、その粒子径は光散乱をできるだけ小さくするために小さい程好ましいが、粒子とバインダーの屈折率の比をパラメータとして使用して決定されるべきものであり、ミー（Ｍｉｅ）の理論を用いて求めることができる。一般に平均粒子径が０．００１μｍ以上０．５μｍ以下の範囲であり、０．００３μｍ以上０．２μｍ以下の範囲が好ましい。ここでいう、平均粒子径とは、導電性金属酸化物の一次粒子径だけでなく高次構造の粒子径も含んだ値である。
【００２８】
バック層には帯電防止剤の他に、界面活性剤、滑り剤及びマット剤等の各種添加剤やバインダーを添加することができる。
バック層の形成に使用されるバインダーとしては、例えば、アクリル酸、メタクリル酸、アクリル酸エステル、メタクリル酸エステル等のアクリル酸系モノマーの単独重合体及び共重合体、ニトロセルロース、メチルセルロース、エチルセルロース、セルロースアセテートのようなセルロース系ポリマー、ポリエチレン、ポリプロピレン、ポリスチレン、塩化ビニル系共重合体、塩化ビニル−酢酸ビニル共重合体、ポリビニルピロリドン、ポリビニルブチラール、ポリビニルアルコールのようなビニル系ポリマー及びビニル化合物の共重合体、ポリエステル、ポリウレタン、ポリアミドのような縮合系ポリマー、ブタジエン−スチレン共重合体のようなゴム系熱可塑性ポリマー、エポキシ化合物のような光重合性若しくは熱重合性化合物を重合、架橋させたポリマー、メラミン化合物等を挙げることができる。
【００２９】
（光熱変換層）
光熱変換層は、光熱変換物質を含み、好ましくはバインダーを含み、及び必要に応じてマット剤を含む。光熱変換層は、更に必要に応じて、その他の成分を含有する。
光熱変換物質は、照射される光エネルギーを熱エネルギーに変換する機能を有する物質である。一般的には、レーザー光を吸収することのできる色素（顔料を含む。以下、同様である。）である。赤外線レーザーにより画像記録を行う場合は、光熱変換物質としては、赤外線吸収色素を用いるのが好ましい。前記色素の例としては、カーボンブラック等の黒色顔料、フタロシアニン、ナフタロシアニン等の可視から近赤外域に吸収を有する大環状化合物の顔料、光ディスク等の高密度レーザー記録のレーザー吸収材料として使用される有機染料（インドレニン染料等のシアニン染料、アントラキノン系染料、アズレン系色素、フタロシアニン系染料）、及びジチオールニッケル錯体等の有機金属化合物色素を挙げることができる。中でも、シアニン系色素は、赤外線領域の光に対して、高い吸光係数を示すので、光熱変換物質として使用すると、光熱変換層を薄層化することができ、その結果、画像形成材料の記録感度をより向上させることができるので好ましい。光熱変換物質としては、色素以外にも、黒化銀等の粒子状の金属材料等、無機材料を用いることもできる。
【００３０】
光熱変換層に含有されるバインダーとしては、支持体上に層を形成し得る強度を少なくとも有し、高い熱伝導率を有する樹脂が好ましい。更に、画像記録の際に、光熱変換物質から生じる熱によっても分解しない、耐熱性を有する樹脂であると、高エネルギーの光照射を行っても、光照射後の光熱変換層の表面の平滑性を維持できるので好ましい。具体的には、熱分解温度（ＴＧＡ法（熱質量分析法）で１０℃／分の昇温速度で、空気気流中で５％質量減少する温度）が４００℃以上の樹脂が好ましく、前記熱分解温度が５００℃以上の樹脂がより好ましい。
【００３１】
また、バインダーは、２００℃以上４００℃以下のガラス転移温度を有するのが好ましく、２５０℃以上３５０℃以下のガラス転移温度を有するのがより好ましい。ガラス転移温度が２００℃より低いと、形成される画像にカブリが発生する場合があり、４００℃より高いと、樹脂の溶解性が低下し、生産効率が低下する場合がある。尚、光熱変換層のバインダーの耐熱性（例えば、熱変形温度や熱分解温度）は、光熱変換層上に設けられる他の層に使用される材料と比較して、より高いのが好ましい。具体的には、ポリメタクリル酸メチル等のアクリル酸系樹脂、ポリカーボネート、ポリスチレン、塩化ビニル／酢酸ビニル共重合体、ポリビニルアルコール等のビニル系樹脂、ポリビニルブチラール、ポリエステル、ポリ塩化ビニル、ポリアミド、ポリイミド、ポリエーテルイミド、ポリスルホン、ポリエーテルスルホン、アラミド、ポリウレタン、エポキシ樹脂、尿素／メラミン樹脂等が挙げられる。これらの中でも、ポリイミド樹脂が好ましい。
特に、下記一般式（Ｉ）〜（ＶＩＩ）で表されるポリイミド樹脂は、有機溶媒に可溶であり、これらのポリイミド樹脂を使用すると、画像形成材料の生産性が向上するので好ましい。また、光熱変換層用塗布液の粘度安定性、長期保存性、耐湿性が向上する点でも好ましい。
ここで、樹脂が有機溶媒に可溶であるか否かを判断する目安としては、２５℃において、樹脂がＮ−メチルピロリドン１００質量部に対して、１０質量部以上溶解することを基準とし、１０質量部以上溶解する場合は、光熱変換層用の樹脂として好ましく用いられる。より好ましくは、Ｎ−メチルピロリドン１００質量部に対して、１００質量部以上溶解する樹脂である。
【００３２】
【化１】
2015199245.tif 000002
【００３３】
前記一般式（Ｉ）及び（ＩＩ）中、Ａｒ１は、下記構造式（１）〜（３）で表される芳香族基を示し、ｎは、１０以上１００以下の整数を示す。
【００３４】
【化２】
2015199245.tif 000003
【００３５】
【化３】
2015199245.tif 000004
前記一般式（ＩＩＩ）及び（ＩＶ）中、Ａｒ２は、下記構造式（４）〜（７）で表される芳香族基を示し、ｎは、１０以上１００以下の整数を示す。
【００３６】
【化４】
2015199245.tif 000005
【００３７】
【化５】
2015199245.tif 000006
【００３８】
前記一般式（Ｖ）〜（ＶＩＩ）中、ｎ及びｍは各々独立して１０以上１００以下の整数を示す。式（ＶＩ）において、ｎ：ｍの比は６：４〜９：１である。
【００３９】
光熱変換層に含有されるマット剤としては、無機微粒子や有機微粒子を挙げることができる。この無機微粒子としては、シリカ、酸化チタン、酸化アルミニウム、酸化亜鉛、酸化マグネシウム、硫酸バリウム、硫酸マグネシウム、水酸化アルミニウム、水酸化マグネシウム、窒化ホウ素等の金属塩、カオリン、クレー、タルク、亜鉛華、鉛白、ジークライト、石英、ケイソウ土、バーライト、ベントナイト、雲母、合成雲母等が挙げられる。有機微粒子としては、フッ素樹脂粒子、グアナミン樹脂粒子、アクリル樹脂粒子、スチレン−アクリル共重合体樹脂粒子、シリコーン樹脂粒子、メラミン樹脂粒子、エポキシ樹脂粒子等の樹脂粒子を挙げることができる。マット剤の数平均粒径は、通常、０．３μｍ以上３０μｍ以下であり、好ましくは０．５μｍ以上２０μｍ以下である。バック層におけるマット剤の量は、０．１ｍｇ／ｍ２以上１００ｍｇ／ｍ２以下の範囲が好ましい。
光熱変換層には、更に必要に応じて、界面活性剤、増粘剤、帯電防止剤等が添加されてもよい。
【００４０】
光熱変換層は、光熱変換物質とバインダーとを溶解し、これに必要に応じてマット剤及びその他の成分を添加した塗布液を調製し、これを支持体上に塗布し、乾燥することにより設けることができる。ポリイミド樹脂を溶解するための有機溶媒としては、例えば、ｎ−ヘキサン、シクロヘキサン、ジグライム、キシレン、トルエン、酢酸エチル、テトラヒドロフラン、メチルエチルケトン、アセトン、シクロヘキサノン、１，４−ジオキサン、１，３−ジオキサン、ジメチルアセテート、Ｎ−メチル−２−ピロリドン、ジメチルスルホオキサイド、ジメチルホルムアミド、ジメチルアセトアミド、γ−ブチロラクトン、エタノール、メタノール等が挙げられる。塗布、乾燥は、通常の塗布、乾燥方法を利用して行うことができる。乾燥は、通常、３００℃以下の温度で行い、２００℃以下の温度で行うのが好ましい。支持体として、ポリエチレンテレフタレートを使用する場合は、８０℃以上１５０℃以下の温度で乾燥するのが好ましい。
【００４１】
光熱変換層におけるバインダーの量が少なすぎると、光熱変換層の凝集力が低下し、形成画像が受像シートに転写される際に、光熱変換層が一緒に転写されやすくなり、画像の混色の原因となる。またポリイミド樹脂が多すぎると、一定の光吸収率を達成するために光熱変換層の層厚が大きくなって、感度低下を招きやすい。光熱変換層における光熱変換物質とバインダーとの固形分質量比は、前者：後者の比で１：２０以上２：１以下であるのが好ましく、特に、１：１０以上２：１以下であるのがより好ましい。
光熱変換層を薄層化すると、前記した様に、画像形成材料を高感度化できるので好ましい。よって、光熱変換層の厚さは、０．０３μｍ以上１．０μｍ以下であるのが好ましく、０．０５μｍ以上０．５μｍ以下であるのがより好ましい。
光熱変換層では、レーザー光の吸収波長が７００ｎｍ以上１５００ｎｍ以下の範囲、特に７５０ｎｍ以上１０００ｎｍ以下の範囲であることが好ましい。更に、波長８３０ｎｍの光に対して、０．７〜１．１の光学濃度を有していると、画像形成層の転写感度が向上するので好ましく、波長８３０ｎｍの光に対して０．８〜１．０の光学濃度を有しているとより好ましい。波長８３０ｎｍにおける光学濃度が０．７未満であると、照射された光を熱に変換する能力が低くなり、転写感度が低下することがある。波長８３０ｎｍにおける光学濃度が１．１を超えると、記録時に光熱変換層の機能に影響を与え、かぶりが発生することがある。
【００４２】
（画像形成層）
画像形成層は、全固形分１００質量部に対して、（１）数平均粒径が３０ｎｍ以上１００ｎｍ以下の顔料粒子を２０質量部以上６０質量部以下、（２）少なくともメタクリル酸、及びベンジルメタクリレートを含む二種以上のモノマーの共重合体を１質量部以上４０質量部以下、及び（３）可塑剤を５〜５０質量部、を含有する。
【００４３】
[顔料]
顔料は一般に有機顔料と無機顔料とに大別され、前者は特に塗膜の透明性に優れ、後者は一般に隠蔽性に優れる等の特性を有しているので、用途に応じて、適宜選択すればよい。
本発明に係る画像形成材料を印刷色校正用のカラープルーフの作製に用いる場合には、印刷インキに一般に使用されるイエロー、マゼンタ、シアン、及びブラックと一致するか、あるいは色調が近い有機顔料が好適に使用される。
本発明に係る画像形成材料をカラーフィルタの作製に用いる場合には、ＲＧＢ三原色のレッド、グリーン、及びブルーの各色と一致するか、又は、色調が近い有機顔料が好適に使用される。
有機顔料以外にも、金属粉、蛍光顔料等も用いる場合がある。
好適に使用される顔料の例としては、アゾ系顔料、フタロシアニン系顔料、アントラキノン系顔料、ジオキサジン系顔料、キナクリドン系顔料、イソインドリノン系顔料、ニトロ系顔料を挙げることができる。画像形成層に用いられる顔料を、色相別に分けて、以下に列挙するが、これらに限定されるものではない。
【００４４】
１）イエロー顔料：
Ｃ．Ｉ．ピグメント・イエロー１、Ｃ．Ｉ．ピグメント・イエロー３、Ｃ．Ｉ．ピグメント・イエロー１２、Ｃ．Ｉ．ピグメント・イエロー１３、Ｃ．Ｉ．ピグメント・イエロー１４、Ｃ．Ｉ．ピグメント・イエロー１５、Ｃ．Ｉ．ピグメント・イエロー１６、Ｃ．Ｉ．ピグメント・イエロー１７、Ｃ．Ｉ．ピグメント・イエロー２０、Ｃ．Ｉ．ピグメント・イエロー２４、Ｃ．Ｉ．ピグメント・イエロー３１、Ｃ．Ｉ．ピグメント・イエロー５５、Ｃ．Ｉ．ピグメント・イエロー６０、Ｃ．Ｉ．ピグメント・イエロー６１、Ｃ．Ｉ．ピグメント・イエロー６５、Ｃ．Ｉ．ピグメント・イエロー７１、Ｃ．Ｉ．ピグメント・イエロー７３、Ｃ．Ｉ．ピグメント・イエロー７４、Ｃ．Ｉ．ピグメント・イエロー８１、Ｃ．Ｉ．ピグメント・イエロー８３、Ｃ．Ｉ．ピグメント・イエロー９３、Ｃ．Ｉ．ピグメント・イエロー９５、Ｃ．Ｉ．ピグメント・イエロー９７、Ｃ．Ｉ．ピグメント・イエロー９８、Ｃ．Ｉ．ピグメント・イエロー１００、Ｃ．Ｉ．ピグメント・イエロー１０１、Ｃ．Ｉ．ピグメント・イエロー１０４、Ｃ．Ｉ．ピグメント・イエロー１０６、Ｃ．Ｉ．ピグメント・イエロー１０８、Ｃ．Ｉ．ピグメント・イエロー１０９、Ｃ．Ｉ．ピグメント・イエロー１１０、Ｃ．Ｉ．ピグメント・イエロー１１３、Ｃ．Ｉ．ピグメント・イエロー１１４、Ｃ．Ｉ．ピグメント・イエロー１１６、Ｃ．Ｉ．ピグメント・イエロー１１７、Ｃ．Ｉ．ピグメント・イエロー１１９、Ｃ．Ｉ．ピグメント・イエロー１２０、Ｃ．Ｉ．ピグメント・イエロー１２６、Ｃ．Ｉ．ピグメント・イエロー１２７、Ｃ．Ｉ．ピグメント・イエロー１２８、Ｃ．Ｉ．ピグメント・イエロー１２９、Ｃ．Ｉ．ピグメント・イエロー１３８、Ｃ．Ｉ．ピグメント・イエロー１３９、Ｃ．Ｉ．ピグメント・イエロー１５０、Ｃ．Ｉ．ピグメント・イエロー１５１、Ｃ．Ｉ．ピグメント・イエロー１５２、Ｃ．Ｉ．ピグメント・イエロー１５３、Ｃ．Ｉ．ピグメント・イエロー１５４、Ｃ．Ｉ．ピグメント・イエロー１５５、Ｃ．Ｉ．ピグメント・イエロー１５６、Ｃ．Ｉ．ピグメント・イエロー１６６、Ｃ．Ｉ．ピグメント・イエロー１６８、Ｃ．Ｉ．ピグメント・イエロー１７５、Ｃ．Ｉ．ピグメント・イエロー１８０、Ｃ．Ｉ．ピグメント・イエロー１８５等。
【００４５】
２）マゼンタ顔料：
Ｃ．Ｉ．ピグメント・レッド４８：１、Ｃ．Ｉ．ピグメント・レッド４８：２、Ｃ．Ｉ．ピグメント・レッド４８：３、Ｃ．Ｉ．ピグメント・レッド５３：１、Ｃ．Ｉ．ピグメント・レッド５７：１、Ｃ．Ｉ．ピグメント・レッド１２２、Ｃ．Ｉ．ピグメント・レッド１７７等。
【００４６】
３）シアン顔料：
Ｃ．Ｉ．ピグメント・ブルー１５、Ｃ．Ｉ．ピグメント・ブルー１５：１、Ｃ．Ｉ．ピグメント・ブルー１５：２、Ｃ．Ｉ．ピグメント・ブルー１５：３、Ｃ．Ｉ．ピグメント・ブルー１５：４、Ｃ．Ｉ．ピグメント・ブルー１５：６、Ｃ．Ｉ．ピグメント・ブルー６０等。
【００４７】
４）レッド顔料：
Ｃ．Ｉ．ピグメント・レッド１、Ｃ．Ｉ．ピグメント・レッド２、Ｃ．Ｉ．ピグメント・レッド３、Ｃ．Ｉ．ピグメント・レッド４、Ｃ．Ｉ．ピグメント・レッド５、Ｃ．Ｉ．ピグメント・レッド６、Ｃ．Ｉ．ピグメント・レッド７、Ｃ．Ｉ．ピグメント・レッド８、Ｃ．Ｉ．ピグメント・レッド９、Ｃ．Ｉ．ピグメント・レッド１０、Ｃ．Ｉ．ピグメント・レッド１１、Ｃ．Ｉ．ピグメント・レッド１２、Ｃ．Ｉ．ピグメント・レッド１４、Ｃ．Ｉ．ピグメント・レッド１５、Ｃ．Ｉ．ピグメント・レッド１６、Ｃ．Ｉ．ピグメント・レッド１７、Ｃ．Ｉ．ピグメント・レッド１８、Ｃ．Ｉ．ピグメント・レッド１９、Ｃ．Ｉ．ピグメント・レッド２１、Ｃ．Ｉ．ピグメント・レッド２２、Ｃ．Ｉ．ピグメント・レッド２３、Ｃ．Ｉ．ピグメント・レッド３０、Ｃ．Ｉ．ピグメント・レッド３１、Ｃ．Ｉ．ピグメント・レッド３２、Ｃ．Ｉ．ピグメント・レッド３７、Ｃ．Ｉ．ピグメント・レッド３８、Ｃ．Ｉ．ピグメント・レッド４０、Ｃ．Ｉ．ピグメント・レッド４１、Ｃ．Ｉ．ピグメント・レッド４２、Ｃ．Ｉ．ピグメント・レッド４８：１、Ｃ．Ｉ．ピグメント・レッド４８：２、Ｃ．Ｉ．ピグメント・レッド４８：３、Ｃ．Ｉ．ピグメント・レッド４８：４、Ｃ．Ｉ．ピグメント・レッド４９：１、Ｃ．Ｉ．ピグメント・レッド４９：２、Ｃ．Ｉ．ピグメント・レッド５０：１、Ｃ．Ｉ．ピグメント・レッド５２：１、Ｃ．Ｉ．ピグメント・レッド５３：１、Ｃ．Ｉ．ピグメント・レッド５７、Ｃ．Ｉ．ピグメント・レッド５７：１、Ｃ．Ｉ．ピグメント・レッド５７：２、Ｃ．Ｉ．ピグメント・レッド５８：２、Ｃ．Ｉ．ピグメント・レッド５８：４、Ｃ．Ｉ．ピグメント・レッド６０：１、Ｃ．Ｉ．ピグメント・レッド６３：１、Ｃ．Ｉ．ピグメント・レッド６３：２、Ｃ．Ｉ．ピグメント・レッド６４：１、Ｃ．Ｉ．ピグメント・レッド８１：１、Ｃ．Ｉ．ピグメント・レッド８３、Ｃ．Ｉ．ピグメント・レッド８８、Ｃ．Ｉ．ピグメント・レッド９０：１、Ｃ．Ｉ．ピグメント・レッド９７、Ｃ．Ｉ．ピグメント・レッド１０１、
【００４８】
Ｃ．Ｉ．ピグメント・レッド１０２、Ｃ．Ｉ．ピグメント・レッド１０４、Ｃ．Ｉ．ピグメント・レッド１０５、Ｃ．Ｉ．ピグメント・レッド１０６、Ｃ．Ｉ．ピグメント・レッド１０８、Ｃ．Ｉ．ピグメント・レッド１１２、Ｃ．Ｉ．ピグメント・レッド１１３、Ｃ．Ｉ．ピグメント・レッド１１４、Ｃ．Ｉ．ピグメント・レッド１２２、Ｃ．Ｉ．ピグメント・レッド１２３、Ｃ．Ｉ．ピグメント・レッド１４４、Ｃ．Ｉ．ピグメント・レッド１４６、Ｃ．Ｉ．ピグメント・レッド１４９、Ｃ．Ｉ．ピグメント・レッド１５０、Ｃ．Ｉ．ピグメント・レッド１５１、Ｃ．Ｉ．ピグメント・レッド１６６、Ｃ．Ｉ．ピグメント・レッド１６８、Ｃ．Ｉ．ピグメント・レッド１７０、Ｃ．Ｉ．ピグメント・レッド１７１、Ｃ．Ｉ．ピグメント・レッド１７２、Ｃ．Ｉ．ピグメント・レッド１７４、Ｃ．Ｉ．ピグメント・レッド１７５、Ｃ．Ｉ．ピグメント・レッド１７６、Ｃ．Ｉ．ピグメント・レッド１７７、Ｃ．Ｉ．ピグメント・レッド１７８、Ｃ．Ｉ．ピグメント・レッド１７９、Ｃ．Ｉ．ピグメント・レッド１８０、Ｃ．Ｉ．ピグメント・レッド１８５、Ｃ．Ｉ．ピグメント・レッド１８７、Ｃ．Ｉ．ピグメント・レッド１８８、Ｃ．Ｉ．ピグメント・レッド１９０、Ｃ．Ｉ．ピグメント・レッド１９３、Ｃ．Ｉ．ピグメント・レッド１９４、Ｃ．Ｉ．ピグメント・レッド２０２、Ｃ．Ｉ．ピグメント・レッド２０６、Ｃ．Ｉ．ピグメント・レッド２０７、Ｃ．Ｉ．ピグメント・レッド２０８、Ｃ．Ｉ．ピグメント・レッド２０９、Ｃ．Ｉ．ピグメント・レッド２１５、Ｃ．Ｉ．ピグメント・レッド２１６、Ｃ．Ｉ．ピグメント・レッド２２０、Ｃ．Ｉ．ピグメント・レッド２２４、Ｃ．Ｉ．ピグメント・レッド２２６、Ｃ．Ｉ．ピグメント・レッド２４２、Ｃ．Ｉ．ピグメント・レッド２４３、Ｃ．Ｉ．ピグメント・レッド２４５、Ｃ．Ｉ．ピグメント・レッド２５４、Ｃ．Ｉ．ピグメント・レッド２５５、Ｃ．Ｉ．ピグメント・レッド２６４、Ｃ．Ｉ．ピグメント・レッド２６５等。
【００４９】
５）グリーン顔料：
Ｃ．Ｉ．ピグメント・グリーン７、Ｃ．Ｉ．ピグメント・グリーン３６、Ｃ．Ｉ．ピグメント・グリーン５８等。
６）ブルー顔料：
Ｃ．Ｉ．ピグメント・ブルー１５、Ｃ．Ｉ．ピグメント・ブルー１５：３、Ｃ．Ｉ．ピグメント・ブルー１５：４、Ｃ．Ｉ．ピグメント・ブルー１５：６、Ｃ．Ｉ．ピグメント・ブルー６０等。
７）バイオレット顔料：
Ｃ．Ｉ．ピグメント・バイオレット２３等。
【００５０】
特に、カラーフィルタのレッド、グリーン、及びブルーの各画素を形成する場合、下記の組み合わせが好ましい。その理由は明確ではないが、画像形成層に用いられる顔料以外の成分、特に顔料分散剤、表面修飾剤およびバインダーと下記の顔料との間の吸着状態が最適であり、顔料の分散性に優れ、転写画像の明るさの向上と、転写させる被転写体への密着性の向上による画素の高解像度へ寄与しているものと思われる。
[レッド] 
Ｃ．Ｉ．ピグメント・レッド２５４、Ｃ．Ｉ．ピグメント・レッド１７７、Ｃ．Ｉ．ピグメント・イエロー１３８、及びＣ．Ｉ．ピグメント・イエロー１５０から選ばれる少なくとも1つを含む。特に好ましい具体的としては、Ｃ．Ｉ．ピグメント・レッド２５４とＣ．Ｉ．ピグメント・イエロー１３８との組み合わせ、Ｃ．Ｉ．ピグメント・レッド１７７とＣ．Ｉ．ピグメント・イエロー１５０との組み合わせが挙げられる。
[グリーン] 
Ｃ．Ｉ．ピグメント・グリーン３６、Ｃ．Ｉ．ピグメント・グリーン５８、Ｃ．Ｉ．ピグメント・イエロー１３８、及びＣ．Ｉ．ピグメント・イエロー１５０から選ばれる少なくとも1つを含む。特に好ましい具体例としては、Ｃ．Ｉ．ピグメント・グリーン５８とＣ．Ｉ．ピグメント・イエロー１３８との組み合わせが挙げられる。
[ブルー] 
Ｃ．Ｉ．ピグメント・ブルー１５：６、及びＣ．Ｉ．ピグメント・バイオレット２３
から選ばれる少なくとも1つを含む。特に好ましい具体例としては、Ｃ．Ｉ．ピグメント・ブルー１５：６とＣ．Ｉ．ピグメント・バイオレット２３との組み合わせが挙げられる。
【００５１】
顔料は、まず分散液とすることが望ましい。分散液は、前記顔料と顔料分散剤とを予め混合して得られる組成物を、後述する有機溶媒（又はビヒクル）に添加して分散させることによって調製することができる。前記ビヒクルとは、塗料が液体状態にあるときに顔料を分散させている媒質の部分をいい、液状であって前記顔料と結合して分散安定化させる部分（分散剤、分散助剤）と、これを溶解希釈する成分（有機溶媒）とを含む。前記顔料を分散させる際に使用する分散機としては、特に制限はなく、目的に応じて適宜選択することができ、例えば、朝倉邦造著、「顔料の事典」、第一版、朝倉書店、２０００年、４３８頁に記載されているニーダー、ロールミル、アトライダー、スーパーミル、ディゾルバー、ホモミキサー、サンドミルなどの公知の分散機などが挙げられる。更に、該文献３１０頁記載の機械的摩砕により、摩擦力を利用し微粉砕してもよい。
【００５２】
顔料は、数平均粒径を３０ｎｍ以上１００ｎｍ以下の範囲に調整する。その理由は既述のとおりである。特に、顔料の数平均粒径が５０ｎｍ以上８０ｎｍ以下であることが好ましい。
本発明において、「粒径」とは、ミクロトームにて画像形成材料の断面を切り出し、画像形成層を断面より電子顕微鏡にて観察した場合における個々の顔料粒子の断面について、同面積の円とした場合の直径をいう。本発明において、「数平均粒径」とは、多数の粒子について、上記の粒径を求め、ランダムに選択された１００個平均値を求めた値を意味し、定義される。
本発明においては、画像形成層の全固形分１００質量部を基準として、顔料を２０質量部以上６０質量部以下の範囲で含有する必要がある。その理由は、既述のとおりである。特に、顔料は２５質量部以上５５質量部以下の範囲で含有していることが好ましい。
【００５３】
[バインダー]
本発明に係る画像形成層には、バインダーとして、少なくともメタクリル酸、及びベンジルメタクリレートを含む二種以上のモノマーの共重合体を含有する。
上記共重合体に対する各単量体に由来する繰り返し単位の比率は、メタクリル酸由来の繰り返し単位が１０モル％以上４０モル％以下の範囲が好ましく、２０モル％以上３０モル％以下の範囲が更に好ましい。同様に、ベンジルメタクリレート由来の繰り返し単位の比率は、２０モル％以上８０モル％以下の範囲が好ましく、３０モル％以上８０モル％以下の範囲が更に好ましい。
【００５４】
上記共重合体は、メタクリル酸及びベンジルメタクリレート以外の単量体（以下、「他のモノマー」ともいう。）由来の繰り返し単位を含んでいてもよい。
他のモノマーとしては、例えばメチルメタクリレート、エチルメタクリレート、ブチルメタクリレート、ヒドロキシエチルメタクリレート等のメタクリル酸エステル；例えばメチルアクリレート、エチルアクリレート、ブチルアクリレート、２−エチルヘキシルアクリレート等のアクリル酸エステル；アクリル酸、マレイン酸及びマレイン酸エステル、無水マレイン酸、イタコン酸、クロトン酸などが挙げられる。これらのなかでもメチルメタクリレートが特に好ましい。
前記共重合体における他のモノマー由来の繰り返し単位の比率は、前述のメタクリル酸由来の繰り返し単位の比率、及びベンジルメタクリレート由来の繰り返し単位の比率の各々の好ましい範囲を満たせば、その残余の比率であってよく、好ましくは共重合体に対して、０モル％以上６０モル％以下の範囲から適宜選択される。
【００５５】
上記共重合体の重量平均分子量は、２００００以上６００００以下が好ましく、３００００以上５００００以下が特に好ましい。２００００以上あると、形成画像の強度を高めることができ、６００００以下であると画素のエッジシャープネスを向上させ、高い解像度を達成することが容易となる。
重量平均分子量は、ゲルパーミエーションクロマトグラフィ（ＧＰＣ）で測定されるものである。具体的には、ＨＬＣ−８１２０ＧＰＣ、ＳＣ−８０２０（東ソー（株）社製）を用い、カラムとして、ＴＳＫｇｅｌ、ＳｕｐｅｒＨＭ−Ｈ（東ソー（株）社製、６．０ｍｍＩＤ×１５ｃｍ）を２本用い、溶離液としてテトラヒドロフラン（ＴＨＦ）を用いた。また、条件としては、試料濃度を０．５質量％、流速を０．６ｍｌ／ｍｉｎ、サンプル注入量を１０μｌ、測定温度を４０℃とし、ＲＩ検出器を用いて行なう。検量線は、東ソー社製「ｐｏｌｙｓｔｙｒｅｎｅ標準試料ＴＳＫ  ｓｔａｎｄａｒｄ」：「Ａ−５００」、「Ｆ−１」、「Ｆ−１０」、「Ｆ−８０」、「Ｆ−３８０」、「Ａ−２５００」、「Ｆ−４」、「Ｆ−４０」、「Ｆ−１２８」、「Ｆ−７００」の１０サンプルから作製されたものである。
【００５６】
画像形成層における前記共重合の含有量は、画像形成層の全固形分１００質量部に対して、１質量部以上４０量部以下である必要がある。その理由は、既述のとおりである。前記共重合の含有量は、特に２質量部以上３５質量部以下であることが、コントラスト及び解像度が一段と優れる転写画像が得られるので、好ましい。
【００５７】
画像形成層には、バインダーとして、上記共重合体以外の樹脂（以下、「他の樹脂」ともいう。）を含有させてもよい。
他の樹脂としては、軟化点が４０℃以上１５０℃以下の非晶質有機高分子重合体が好ましい。このような非晶質有機高分子重合体としては、例えば、ブチラール樹脂、ポリアミド樹脂、ポリエチレンイミン樹脂、スルホンアミド樹脂、ポリエステルポリオール樹脂、石油樹脂等が含まれる。更に、スチレン、ビニルトルエン、α−メチルスチレン、２−メチルスチレン、クロルスチレン、ビニル安息香酸、ビニルベンゼンスルホン酸ソーダ、アミノスチレン等のスチレン及びその誘導体、置換体の単独重合体や共重合体；メチルメタクリレート、エチルメタクリレート、ブチルメタクリレート、ヒドロキシエチルメタクリレート等のメタクリル酸エステル類及びメタクリル酸、メチルアクリレート、エチルアクリレート、ブチルアクリレート、α−エチルヘキシルアクリレート等のアクリル酸エステル及びアクリル酸、ブタジエン、イソプレン等のジエン類、アクリロニトリル、ビニルエーテル類、マレイン酸及びマレイン酸エステル類、無水マレイン酸、ケイ皮酸、塩化ビニル、酢酸ビニル等のビニル系単量体の単独あるいは他の単量体（本発明用バインダー形成用のモノマーであってもよい）等との共重合体；等が挙げられる。これらの他の樹脂は、単独で、又は２種以上混合して用いることができ、画像形成層の全固形分１００質量部に対して、４０質量部以下の範囲で用いられることが好ましい。
【００５８】
[可塑剤]
本発明に係る画像形成層に用いる可塑剤としては、特に制限はなく、目的に応じて適宜選択することができ、画像形成層の全固形分１００質量部に対して、５質量部以上５０質量部以下を含有する必要がある。この範囲にあると、光熱変換層から発生する熱による画像形成層の融解時の粘度を最適化し、画像形成層の被転写体への密着性が向上し、画像の解像度が向上する。
前記の可塑剤の融点又は軟化点が５０〜１５０℃の範囲であると、画像の解像度が向上するため、好ましい。なお、軟化点は、ヴイカーＶｉｃａｔ法（具体的にはアメリカ材料試験法エーエステーエムデーＡＳＴＭＤ１２３５によるポリマー軟化点測定法）により求めることが出来る。
上記のような可塑剤として、特に、１）少なくとも二個のエチレン性不飽和二重結合を有するモノマー及びオリゴマー、２）重量平均分子量が１００００以下のアクリル系樹脂、３）ブチラール樹脂、４）ロジン樹脂、並びに５）ワックスからなる群より選ばれることが好ましい。
以下、これらの化合物について、詳細に説明する。
【００５９】
(１) 少なくとも二個のエチレン性不飽和二重結合を有するモノマー及びオリゴマー
本発明におけるモノマー及びオリゴマーとしては、エチレン性不飽和二重結合を２個以上有するモノマー又はオリゴマーである。そのようなモノマー及びオリゴマーとしては、分子中に少なくとも２個の付加重合可能なエチレン性不飽和基を有し、沸点が常圧で１００℃以上の化合物を挙げることができる。
その例としては、ポリエチレングリコールジ（メタ）アクリレート、ポリプロピレングリコールジ（メタ）アクリレート、トリメチロールエタントリアクリレート、トリメチロールプロパントリ（メタ）アクリレート、トリメチロールプロパンジアクリレート、ネオペンチルグリコールジ（メタ）アクリレート、ペンタエリスリトールテトラ（メタ）アクリレート、ペンタエリスリトールトリ（メタ）アクリレート、ジペンタエリスリトールヘキサ（メタ）アクリレート、ジペンタエリスリトールペンタ（メタ）アクリレート、ヘキサンジオールジ（メタ）アクリレート、トリメチロールプロパントリ（アクリロイルオキシプロピル）エーテル、トリ（アクリロイルオキシエチル）イソシアヌレート、トリ（アクリロイルオキシエチル）シアヌレート、グリセリントリ（メタ）アクリレート；トリメチロールプロパンやグリセリン等の多官能アルコールにエチレンオキシド又はプロピレンオキシドを付加した後（メタ）アクリレート化したもの等の多官能アクリレートや多官能メタクリレートを挙げることができる。
更に特公昭４８−４１７０８号公報、特公昭５０−６０３４号公報及び特開昭５１−３７１９３号公報に記載されているウレタンアクリレート類；特開昭４８−６４１８３号公報、特公昭４９−４３１９１号公報及び特公昭５２−３０４９０号公報に記載されているポリエステルアクリレート類；エポキシ樹脂と（メタ）アクリル酸の反応生成物であるエポキシアクリレート類等の多官能アクリレー卜やメタクリレートを挙げることができる。
これらの中で、トリメチロールプロパントリ（メタ）アクリレート、ペンタエリスリトールテトラ（メタ）アクリレート、ジぺンタエリスリトールヘキサ（メタ）アクリレート、ジぺンタエリスリトールペンタ（メタ）アクリレートが好ましい。
【００６０】
(２)重量平均分子量が１００００以下のアクリル樹脂
本発明におけるアクリル系樹脂としては、メチルメタクリレート、エチルメタクリレート、ブチルメタクリレート、ヒドロキシエチルメタクリレート等のメタクリル酸エステル類及びメタクリル酸、メチルアクリレート、エチルアクリレート、ブチルアクリレート、α−エチルヘキシルアクリレート等のアクリル酸エステル及びアクリル酸、マレイン酸及びマレイン酸エステル類、無水マレイン酸、イタコン酸、クロトン酸などの単独重合体や共重合体を用いることが出来、少なくともメタクリル酸及びベンジルメタクリレートを含有する共重合体を使用することが好ましい。
重量平均分子量は、可塑剤として用いるという観点で、１００００以下が必要で、特に２５００〜７５００が特に好ましい。
重量平均分子量は、ゲルパーミエーションクロマトグラフィ（ＧＰＣ）で測定されるものである。具体的には、ＨＬＣ−８１２０ＧＰＣ、ＳＣ−８０２０（東ソー（株）社製）を用い、カラムとして、ＴＳＫｇｅｌ、ＳｕｐｅｒＨＭ−Ｈ（東ソー（株）社製、６．０ｍｍＩＤ×１５ｃｍ）を２本用い、溶離液としてテトラヒドロフラン（ＴＨＦ）を用いた。また、条件としては、試料濃度を０．５質量％、流速を０．６ｍｌ／ｍｉｎ、サンプル注入量を１０μｌ、測定温度を４０℃とし、ＲＩ検出器を用いて行なう。検量線は、東ソー社製「ｐｏｌｙｓｔｙｒｅｎｅ標準試料ＴＳＫ  ｓｔａｎｄａｒｄ」：「Ａ−５００」、「Ｆ−１」、「Ｆ−１０」、「Ｆ−８０」、「Ｆ−３８０」、「Ａ−２５００」、「Ｆ−４」、「Ｆ−４０」、「Ｆ−１２８」、「Ｆ−７００」の１０サンプルから作製されたものである。
【００６１】
(３)ブチラール樹脂
ブチラール樹脂としては、ブチラール化度が７０％ 以上のものが好ましい。ブチラール化度が小さいと熱接着性が劣化する。また、重合度は３００以上が好ましく、より好ましくは６００以上、特に好ましくは１０００以上である。重合度が小さいとベナードセル法による表面粗さの調整が難しくなる。
ブチラール樹脂を選択すると共にその吸水性を小さくするためにポリマー疎水化技術を導入することが好ましい。ポリマー疎水化技術としては、特開平８−２３８８５８号公報に記載のようにヒドロキシル基を疎水基と反応させたり、２つ以上のヒドロキシル基を硬膜剤で架橋するなどが挙げられる。
本発明に用いられるブチラール樹脂を以下に示すが、これらに限定されるものではない。
「デンカブチラール＃２０００−Ｌ」、電気化学工業（株）製、ビカット軟化点５７℃
「エスレックＦＰＤ-1」、積水化学工業（株）製、軟化点７０℃
「エスレックＢ  ＢＬ−Ｓ」、積水化学工業（株）製、軟化点１１０℃
「エスレックＢ  ＢＬ−ＳＨ」、積水化学工業（株）製、軟化点１１６℃
【００６２】
（４）ロジン樹脂
ロジン樹脂としては、ロジン、水添ロジン、変性ロジン及びこれらの誘導体（エステル化物等）、ロジン変性マレイン酸樹脂等が挙げられる。ロジン樹脂を構成するロジン酸としてはアビエチン酸型でもピマル酸型でも使用することができる。なかでも、アビエチン酸型ロジン酸を３０質量％以上含有するロジン及び該ロジンとエチレングリコール、グリセロール及びペンタエリスリトールから選択される少なくとも一種の多価アルコールとのエステル化物が好ましい。アビエチン酸型ロジン酸の具体例としては、アビエチン酸、ネオアビエチン酸、パルストル酸、ジヒドロ−アビエチン酸、デヒドロ−アビエチン酸等が挙げられる。
本発明に用いられるロジン樹脂を以下に示すが、これらに限定されるものではない。
「ＫＲ６１２」、荒川化学工業（株）製、ビカット軟化点８０〜９０℃
「ＫＥ３１１」、荒川化学工業（株）製、ビカット軟化点９０〜１００℃
「ＫＥ６０４」、荒川化学工業（株）製、ビカット軟化点１２４〜１３４℃
「ＫＲ１４０」、荒川化学工業（株）製、ビカット軟化点１３０〜１５０℃
【００６３】
（５）ワックス
ワックス化合物としては、鉱物系のワックス類、天然ワックス類、合成ワックス類等が挙げられる。前記鉱物系のワックスの例としては、パラフィンワックス、マイクロクリスタリンワックス、エステルワックス、酸化ワックス等の石油ロウ、モンタンロウ、オゾケライト、セレシン等が挙げられる。なかでも、パラフィンワックスが好ましい。該パラフィンワックスは、石油から分離されるものであり、その融点によって各種のものが市販されている。前記天然ワックスの例としては、カルナバロウ、木ロウ、オウリキュリーロウ、エスパルロウ等の植物ロウ、密ロウ、昆虫ロウ、セラックロウ、鯨ロウ等の動物ロウが挙げられる。
前記合成ワックスは、一般に滑剤として用いられ、通常は高級脂肪酸系の化合物からなる。このような合成ワックスの例としては、下記のものが挙げられる。
【００６４】
１）脂肪酸系ワックス：
一般式：ＣＨ３（ＣＨ２）ｎＣＯＯＨ
（上記式中、ｎは６〜２８の整数を示す。）
で表される直鎖の飽和脂肪酸。
具体例としては、ステアリン酸、ベヘン酸、パルミチン酸、１２−ヒドロキシステアリン酸、アゼライン酸等が挙げられる。また、上記脂肪酸等の金属塩（例えば、Ｋ、Ｃａ、Ｚｎ、Ｍｇなど）が挙げられる。
２）脂肪酸エステル系ワックス：
上記脂肪酸エステルの具体例としては、ステアリン酸エチル、ステアリン酸ラウリル、ベヘン酸エチル、ベヘン酸ヘキシル、ミリスチン酸ベヘニル等が挙げられる。
【００６５】
３）脂肪酸アミド系ワックス：
脂肪酸アミドを用いる場合は、脂肪酸部分が飽和脂肪酸の脂肪酸アミドと不飽和脂肪酸の脂肪酸アミドを組み合わせて用いるのがより好ましい。脂肪酸部分が飽和脂肪酸のアミドの具体例としては、ステアリン酸アミド、ラウリン酸アミド、パルミチン酸アミド、ベヘン酸アミド、ミリスチン酸アミド等が挙げられる。脂肪酸部分が不飽和脂肪酸のアミドの具体例としては、オレイン酸アミド、エルカ酸アミド等が挙げられる。その他の脂肪酸アミドとしては、ビスアミド、メチロールアミド等の置換アミドも挙げられる。
４）脂肪族アルコール系ワックス：
一般式：ＣＨ３（ＣＨ２）ｎＯＨ
（上記式中、ｎは６〜２８の整数を表す。）
で表される直鎖飽和脂肪族アルコール。
具体例としては、ステアリルアルコール等が挙げられる。
前記１）〜４）の合成ワックスのなかでも、脂肪酸アミドが好ましく、特にステアリン酸アミド、ラウリン酸アミド等の高級脂肪酸アミドが好適である。
【００６６】
その他、用いられる可塑剤としては、エステル化合物が好ましく、フタル酸ジブチル、フタル酸ジ−ｎ−オクチル、フタル酸ジ（２−エチルヘキシル）、フタル酸ジノニル、フタル酸ジラウリル、フタル酸ブチルラウリル、フタル酸ブチルベンジル等のフタル酸エステル類、アジピン酸ジ（２−エチルヘキシル）、セバシン酸ジ（２−エチルヘキシル）等の脂肪族二塩基酸エステル、リン酸トリクレジル、リン酸トリ（２−エチルヘキシル）等のリン酸トリエステル類、ポリエチレングリコールエステル等のポリオールポリエステル類、エポキシ脂肪酸エステル等のエポキシ化合物等、公知の可塑剤が挙げられる。
また、前記可塑剤は高分子であってもよく、なかでもポリエステルは、添加効果が大きい点、及び保存条件下で拡散し難い点等で好ましい。該ポリエステルとしては、例えば、セバシン酸系ポリエステル、アジピン酸系ポリエステル等が挙げられる。尚、画像形成層中に含有させる前記添加剤は、これらに限定されるものではない。また、可塑剤は、１種単独で用いてもよく、２種以上を併用してもよい。
【００６７】
[その他]
画像形成層は、更に、上記の成分の他に、界面活性剤、無機あるいは有機微粒子（金属粉、シリカゲル等）、オイル類（アマニ油、鉱油等）、増粘剤、帯電防止剤等を含有してもよい。黒色の画像を得る場合を除き、画像記録に用いる光源の波長を吸収する物質を含有することで、転写に必要なエネルギーを少なくできる。光源の波長を吸収する物質としては、顔料、染料のいずれでも構わないが、カラー画像を得る場合には、画像記録に半導体レーザー等の赤外線の光源を使用して、可視部に吸収の少ない、光源の波長の吸収の大きな染料を使用することが、色再現上好ましい。近赤外線染料の例としては、特開平３−１０３４７６号公報に記載の化合物を挙げることができる。
【００６８】
[溶媒]
画像形成層は、顔料と前記バインダー等とを溶解又は分散した塗布液を調製し、これを光熱変換層上（光熱変換層上に下記感熱剥離層が設けられている場合は、該層上）に塗布し、乾燥することにより設けることができる。塗布液の調製に使用される溶媒としては、ｎ−プロピルアルコール、メチルエチルケトン、プロピレングリコールモノメチルエーテル、プロピレングリコールモノメチルエーテルアセテート、メタノール、水等が挙げられる。塗布、乾燥は、通常の塗布、乾燥方法を利用して行うことができる。
【００６９】
画像形成層の厚さは、０．２μｍ以上１．２μｍ以下であることが、ムラのない転写画像が容易に得られるのでの好ましい。
【００７０】
(クッション層)
支持体と光熱変換層との間に、クッション機能を有するクッション層を設けることが、特にカラーフィルタを形成する場合に好ましい。クッション層を設けると、レーザー熱転写時に画像形成層と、被転写体との密着性を向上させ、画質を向上させることができる。また、記録時、画像形成材料と受像シートの間に異物が混入しても、クッション層の変形作用により、受像層と画像形成層の空隙が小さくなり、結果として白ヌケ等の画像欠陥サイズを小さくすることもできる。
【００７１】
クッション層は、界面に応力が加えられた際に変形し易い構成であり、前記効果を達成するには、低弾性率を有する材料、ゴム弾性を有する材料あるいは加熱により容易に軟化する熱可塑性樹脂からなるのが好ましい。クッション層の弾性率としては、室温で好ましくは０．５ＭＰａ〜１．０ＧＰａ、特に好ましくは１ＭＰａ〜０．５ＧＰａ、より好ましくは１０〜１００ＭＰａである。また、ゴミ等の異物をめり込ませるためには、ＪＩＳ Ｋ２５３０で定められた針入度（２５℃、１００ｇ、５秒）が１０以上であることが好ましい。また、クッション層のガラス転移温度は８０℃以下、好ましくは２５℃以下、軟化点は５０〜２００℃が好ましい。これらの物性、例えば、Ｔｇを調節するために可塑剤をバインダー中に添加することも好適に行うことができる。
クッション層のバインダーとして用いられる具体的な材料としては、ウレタンゴム、ブタジエンゴム、ニトリルゴム、アクリルゴム、天然ゴム等のゴム類の他に、ポリエチレン、ポリプロピレン、ポリエステル、スチレン−ブタジエン共重合体、エチレン−酢酸ビニル共重合体、エチレン−アクリル共重合体、塩化ビニル−酢酸ビニル共重合体、塩化ビニリデン樹脂、可塑剤入り塩化ビニル樹脂、ポリアミド樹脂、フェノール樹脂等が挙げられる。尚、クッション層の厚みは使用する樹脂その他の条件により異なるが、通常３〜１００μｍ、好ましくは１０〜５２μｍである。
【００７２】
前記画像形成材料の光熱変換層の上には、光熱変換層で発生した熱の作用により気体を発生するか、付着水等を放出し、これにより光熱変換層と画像形成層との間の接合強度を弱める感熱材料を含む感熱剥離層を設けることができる。そのような感熱材料としては、それ自身が熱により分解若しくは変質して気体を発生する化合物（ポリマー又は低分子化合物）、水分等の易気化性気体を相当量吸収若しくは吸着している化合物（ポリマー又は低分子化合物）等を用いることができる。これらは併用してもよい。
熱により分解若しくは変質して気体を発生するポリマーの例としては、ニトロセルロースのような自己酸化性ポリマー、塩素化ポリオレフィン、塩素化ゴム、ポリ塩化ゴム、ポリ塩化ビニル、ポリ塩化ビニリデンのようなハロゲン含有ポリマー、水分等の揮発性化合物が吸着されているポリイソブチルメタクリレート等のアクリル系ポリマー、水分等の揮発性化合物が吸着されているエチルセルロース等のセルロースエステル、水分等の揮発性化合物が吸着されているゼラチン等の天然高分子化合物等を挙げることができる。
熱により分解若しくは変質して気体を発生する低分子化合物の例としては、ジアゾ化合物やアジド化のような発熱分解して気体を発生する化合物を挙げることができる。尚、上記のような、熱による感熱材料の分解や変質等は２８０℃以下で発生することが好ましく、特に２３０℃以下で発生することが好ましい。
【００７３】
感熱剥離層の感熱材料として低分子化合物を用いる場合には、バインダーと組み合わせることが望ましい。バインダーとしては、上記のそれ自身が熱により分解若しくは変質して気体を発生するポリマーを用いることもできるが、そのような性質を持たない通常のバインダーを使用することもできる。感熱性の低分子化合物とバインダーとを併用する場合には、前者：後者の質量比で、０．０２：１以上３：１以下であることが好ましく、０．０５：１以上２：１以下であることが更に好ましい。
感熱剥離層は、光熱変換層を、そのほぼ全面にわたって被覆していることが望ましく、その厚さは一般に０．０３μｍ以上１μｍ以下であり、０．０５μｍ以上０．５μｍ以下の範囲にあることが好ましい。
【００７４】
支持体の上に、光熱変換層、感熱剥離層、画像形成層がこの順に積層された構成の画像形成材料の場合には、感熱剥離層は、光熱変換層から伝えられる熱により分解、変質し、気体を発生する。そして、この分解あるいは気体発生により、感熱剥離層が一部消失するか、あるいは感熱剥離層内で凝集破壊が発生し、光熱変換層と画像形成層との間の結合力が低下する。このため、感熱剥離層の挙動によっては、その一部が画像形成層に付着して、最終的に形成される画像の表面に現われ、画像の混色の原因となることがある。従って、そのような感熱剥離層の転写が発生しても、形成された画像に目視的な混色が現われないように、感熱剥離層はほとんど着色していないこと、即ち、可視光に対して高い透過性を示すことが望ましい。
【００７５】
具体的には、感熱剥離層の光吸収率が、可視光に対し、５０％以下、好ましくは１０％以下である。尚、前記画像形成材料には、独立した感熱剥離層を設ける代わりに、前記の感熱材料を光熱変換層塗布液に添加して光熱変換層を形成し、光熱変換層と感熱剥離層とを兼ねるような構成とすることもできる。
【００７６】
画像形成材料の画像形成層が塗設されている側の最表層の静摩擦係数を０．３５以下、好ましくは０．２０以下にすることは好ましい。最表層の静摩擦係数を０．３５以下とすることで画像形成材料を搬送する際のロール汚れをなくし、形成される画像を高画質化し得る。静摩擦係数の測定法は特願２０００−８５７５９の段落（００１１）に記載の方法に従う。
画像形成層表面のスムースター値が２３℃、５５％ＲＨで０．５〜５０ｍｍＨｇ（≒０．０６６５〜６．６５ｋＰａ）が好ましく、かつ中心線平均粗さＲａが０．０５〜０．４μｍであることが好ましく、このことにより接触面に受像層と画像形成層とが接触し得ない多数のミクロな空隙を少なくでき、転写、更には画質の点で好ましい。前記Ｒａは、表面粗さ測定機（Ｓｕｒｆｃｏｍ，東京精機（株）製）等を用いてＪＩＳ  Ｂ０６０１に基づき測定することができる。
画像形成層の表面硬さがサファイヤ針で１０ｇ以上であることが好ましい。
画像形成層は、米国連邦政府試験基準４０４６により画像形成材料に帯電させた後、画像形成材料を接地後１秒後の画像形成層の帯電電位が−１００〜１００Ｖであることが好ましい。
画像形成層の表面抵抗は、２３℃、５５％ＲＨで１０９Ω以下であることが好ましい。
【００７７】
（画像形成方法）
本発明に係る画像形成方法は、既述の画像形成材料を被転写体と重ね合わせた積層体を形成すること、前記積層体の画像形成材料側からレーザー光を像様に照射すること、及び前記レーザー光を像様に照射した画像形成材料を被転写体から剥離することを含む。  上記画像形成方法により、被転写体に、前記画像形成層のレーザー光照射領域の少なくとも一部が転写されて、被転写体に前記像様の画像が形成される。
被転写体は、転写画像の目的に応じて、適宜選択される。例えば、カラープルーフ用の画像を作製する場合には、紙のような基材上に、受像層が形成された受像シートが選択される。上記受像シートの受像層表面を被転写表面として、転写画像が形成される。上記受像シートの好適なものは、例えば特開２００２-２６４５３５号公報の段落０１０４〜段落０１２５に記載されている。
転写画像がカラーフィルタ層である場合には、被転写体がプラスチックフイルムの表面、特に透明性熱可塑性樹脂フイルムの表面であることが好ましい。
【００７８】
画像形成材料の画像形成層を被転写体に積層させた積層体は、各種の方法によって形成することができる。例えば、画像形成材料の画像形成層を、被転写体としての所望の部材（前述の受像シート、プラスチックフイルム等）とを重ねて、加圧加熱ローラに通すことによって容易に得ることができる。この場合の加熱温度は１６０℃以下、もしくは１３０℃以下が好ましい。
積層体を得る別の方法として、真空密着法も好適に用いられる。真空密着法は、真空引き用のサクション孔が設けられたドラムの上に、受像シート等の所望の部材を被転写体が外側となるように巻き付け、次いで前記部材よりややサイズの大きな画像形成材料を、スクイズローラーで空気を均一に押し出しながら受像シートに真空密着させる方法である。また別の方法としては、金属ドラムの上に受像シート等の部材を引っ張りつつ機械的に貼り付け、更にその上に画像形成材料を同様に機械的に引っ張りつつ貼り付け、密着させる方法もある。これらの方法の中で、ヒートローラー等の温度制御が不要で、迅速・均一に積層しやすい点で、真空密着法が特に好ましい。
上記の真空引き用のサクション孔が設けられたドラムに代えて、真空引き用のサクション孔が設けられたフラットベッドを用いて、同様にして積層体を得てもよい。
【００７９】
（像様露光）
多色画像形成においては、光照射に用いられるレーザー光は、マルチビーム光であることが好ましく、特にマルチビーム２次元配列であることが好ましい。マルチビーム２次元配列とは、レーザー光照射によって記録する際に、複数個のレーザービームを使用し、これらのレーザービームのスポット配列が、主走査方向に沿って複数列、副走査方向に沿って複数行からなる２次元平面配列をしていることをいう。マルチビーム２次元配列であるレーザー光を使用することにより、レーザー記録に要する時間を短縮することができる。
【００８０】
使用されるレーザー光は特に制限なく使用することができ、アルゴンイオンレーザー光、ヘリウムネオンレーザー光、ヘリウムカドミウムレーザー光等のガスレーザー光、ＹＡＧレーザー光等の固体レーザー光、半導体レーザー光、色素レーザー光、エキシマレーザー光等の直接的なレーザー光が利用される。更に、これらのレーザー光を二次高調波素子を通して、半分の波長に変換した光等も用いることができる。
多色画像形成方法においては、出力パワーや変調のし易さ等を考慮すると、半導体レーザー光を用いることが好ましい。多色画像形成方法では、レーザー光は、光熱変換層上でのビーム径が５μｍ以上５０μｍ以下の範囲、より好ましくは６μｍ以上３０μｍ以下の範囲となるような条件で照射することが好ましく、走査速度は１ｍ／秒以上（特に３ｍ／秒以上）とすることが好ましい。
【００８１】
（剥離）
積層体を画像露光した後、画像形成材料が被転写体か剥離される。被転写体には、画像形成材料の画像形成層におれるレーザー光照射部が転写された画像が形成されている。
【実施例】
【００８２】
以下に実施例を挙げて本発明をさらに具体的に説明する。以下の実施例に示す材料、使用量、割合、処理内容、処理手順等は、本発明の趣旨を逸脱しない限り、適宜、変更することができる。従って、本発明の範囲は以下に示す実施例に限定されるものではない。なお、特に断りのない限り、「部」は質量基準である。
【００８３】
（実施例１）
１．光熱変換層の作製
（１）光熱変換層形成用塗布液の調製
下記の各成分をスターラーで攪拌しながら混合して光熱変換層形成用塗布液を調製した。
[塗布液組成]
・赤外線吸収色素（ＮＫ−２０１４、日本感光色素（株）製）：              １０部
・バインダー（リカコートＳＮ−２０Ｆ、新日本理化（株）製）：          ２００部
・Ｎ−メチル−２−ピロリドン：                                      ２０００部
・界面活性剤（メガファックＦ−１７７、ＤＩＣ（株）製）：                  １部
（２）支持体表面への光熱変換層の形成
厚さ１００μｍの２軸延伸ＰＥＴベース表面上に、上記の塗布液を回転塗布機（ホワイラー）を用いて塗布した後、塗布物を１００℃のオーブン中で２分間乾燥して、ＰＥＴベース表面上に光熱変換層を形成した。
得られた光熱変換層は、波長７００ｎｍ以上１０００ｎｍ以下の範囲では８３０ｎｍ付近に吸収極大があり、その吸光度（光学密度：ＯＤ）をマクベス濃度計で測定したところ、ＯＤ＝１．０であった。光熱変換層の膜厚は、走査型電子顕微鏡により、光熱変換層の断面を観察したところ、平均で０．３μｍであった。
【００８４】
２．画像形成層の作製
（１）画像形成層形成用塗布液の調製
１）  赤顔料分散組成物Ｒ-１の調製
＜色材組成物の調製＞
市販のＣ．Ｉ．ピグメント・レッド２５４（赤顔料）：１００部、塩化ナトリウム：４００部、及び水溶性有機溶剤ジエチレングリコール：１４０部、を卓上型ニーダー（（株）入江商会製）に仕込み、１０時間混練した。次にこの混練物を、ディゾルバー（（株）日本精機製作所製）で水と撹拌、混合した後、ろ過、水洗をくりかえして塩化ナトリウム及び溶剤を除き、赤顔料の水ケーキを得た。その後、この水ケーキを８０℃のオーブンで６時間乾燥させ、Ｃ．Ｉ．ピグメント・レッド２５４の色材組成物を得た。
＜粗分散＞
上記色材組成物を用いて、下記の組成で調合後、混合物をアイガーミル（アイガー・ジャパン（株）製）と直径０．８ｍｍのジルコニアビーズとを用いて分散した。
・上記色材組成物：                                                  １００部
・分散助剤（ＳＯＬＳＰＥＲＳＥ  ２２０００、日本ルーブリゾール（株）製）：
１０部
・分散剤  （ＳＯＬＳＰＥＲＳＥ  ２４０００、日本ルーブリゾール（株）製）：
４０部
・プロピレングリコールモノメチルエーテルアセテート：                １５０部
＜精密分散＞
上記粗分散後の分散物を取り出し、分散物３００部に対してプロピレングリコールモノメチルエーテルアセテート：７５部を加え、混合した。その後、アイガーミル（アイガー・ジャパン（株）製）と直径０．１ｍｍのジルコニアビーズを用いて分散した。
＜濃度調整＞
精密分散後の分散物を取り出し、顔料濃度が２０質量％となるようにプロピレングリコールモノメチルエーテルアセテートを加えて希釈し、赤顔料分散組成物Ｒ-１とした。
赤顔料分散組成物Ｒ-１中のＣ．Ｉ．ピグメント・レッド２５４の数平均粒径は、６０ｎｍであった。
【００８５】
２）  黄顔料分散組成物Ｙ-１の調製
前記Ｃ．Ｉ．ピグメント・レッド２５４に代えて、市販のＣ．Ｉ．ピグメント・イエロー１３８に変更した以外は、前記赤顔料分散組成物Ｒ-１の調製と同様にして、黄顔料分散組成物Ｙ-１を調製した。
黄顔料分散組成物Ｙ-１中のＣ．Ｉ．ピグメント・イエロー１３８の数平均粒径は、７０ｎｍであった。
【００８６】
３）  画像形成層形成用塗布液１の調製
次に、下記の各成分をスターラーで攪拌しながら混合して、レッド画像形成層形成用塗布液１を調製した。
・赤顔料分散組成物Ｒ-１：                                        ２４０．０部
・黄顔料分散組成物Ｙ-１：                                          ６０．０部
・バインダーＡ（メタクリル酸／ベンジルメタクリレート＝２８／７２モル比のランダム共重合体、重量平均分子量＝３８０００）：                       ：  １５．０部
・可塑剤ｉ（ジペンタエリスリトールヘキサアクリレート、日本化薬（株）製）：                                                                         ２４．９部
・界面活性剤（メガファックＦ−７８０Ｆ、ＤＩＣ（株）製）：           ０．１部
・プロピレングリコールモノメチルエーテルアセテート：             ６６０．０部
【００８７】
（２）光熱変換層表面への画像形成層の形成
前記の光熱変換層の表面に、上記画像形成層形成用塗布液１を塗布した後、塗布物を１２０℃のオーブン中で２分間乾燥して、光熱変換層の上に画像形成層を形成した。
得られた画像形成層の吸光度（光学密度：ＯＤ）をマクベス濃度計ＴＤ５０４（Ｂ）で測定したところ、ＯＤ＝１．２であった。画像形成層の膜厚は、前記と同様にして測定したところ、平均で０．９μｍであった。
以上の工程により、支持体の上に、光熱変換層、及び画像形成層がこの順に設けられた実施例１に係る画像形成材料を作製した。
【００８８】
３．転写画像の形成
直径１ｍｍの真空吸着用のサクション孔（３ｃｍ×３ｃｍのエリアに１個の面密度）が設けられた直径２５ｃｍの回転ドラムに、厚み１００μｍの２軸延伸ＰＥＴベース、２５ｃｍ×３５ｃｍ）を巻き付け、吸着させた。次いで３０ｃｍ×４０ｃｍの画像形成材料１を、画像形成層が前記ＰＥＴベースの表面と接するように、且つ前記ＰＥＴベースの外周から均等にはみ出すように重ね、スクイズローラーでスクイーズさせつつ、サクション孔に空気が吸われるようにして画像形成材料１と前記ＰＥＴベースとを密着、積層させた。サクション孔が塞がれた状態での減圧度は１気圧に対して−１５０ｍｍＨｇ（≒８１．１３ｋＰａ）であった。
ついで、上記のドラムを回転させ、ドラム上の積層体の表面に外側から波長８３０ｎｍの半導体レーザー光を、光熱変換層の表面で７μｍのスポットとなるように集光し、回転ドラムの回転方向（主走査方向）に対して直角方向に移動させながら（副走査）、積層体へのレーザー画像記録を行った。
【００８９】
レーザー記録は、図１（画素の解像度の評価用）及び、図２（コントラストの評価用）に示す画像をレーザー光により像様に画像形成材料１側から照射することで行った。レーザー光の照射条件は以下のとおりである。
・レーザーパワー：１１０ｍＷ
・主走査速度：４ｍ／秒
・副走査ピッチ（１回転当たりの副走査量）：６．３５μｍ
・温度、湿度：２５℃、５０％ＲＨ
上記のレーザー画像記録を行った積層体をドラムから取り外し、ＰＥＴベースの表面から、画像形成材料を手で引きはがしたところ、画像形成層のレーザー光照射部のみがＰＥＴベースの表面に転写されているのが確認された。
【００９０】
（実施例２）
粗分散及び精密分散の処理時間を調整し、顔料分散組成物中の顔料の数平均粒径を下記のように変更した赤顔料分散組成物Ｒ-２、及び黄顔料分散組成物Ｙ-２に変更した以外は実施例１と同様にして、実施例２に係る画像形成材料を作製した。
赤顔料分散組成物Ｒ-２：数平均粒径＝１００ｎｍ
黄顔料分散組成物Ｙ-２：数平均粒径＝１００ｎｍ
【００９１】
（実施例３）
粗分散及び精密分散の処理時間を調整し、顔料分散組成物中の顔料の数平均粒径を下記のように変更した赤顔料分散組成物Ｒ-３、及び黄顔料分散組成物Ｙ-３に変更した以外は、実施例１と同様にして、実施例３に係る画像形成材料を作製した。
赤顔料分散組成物Ｒ-３：数平均粒径＝３０ｎｍ
黄顔料分散組成物Ｙ-３：数平均粒径＝３０ｎｍ
【００９２】
（比較例１）
粗分散及び精密分散の処理時間を調整し、顔料分散組成物中の顔料の数平均粒径を下記のように変更した赤顔料分散組成物Ｒ-４、及び黄顔料分散組成物Ｙ-４に変更した以外は、実施例１と同様にして、比較例１に係る画像形成材料を作製した。
赤顔料分散組成物Ｒ-４：数平均粒径＝１１０ｎｍ
黄顔料分散組成物Ｙ-４：数平均粒径＝１２０ｎｍ
【００９３】
（比較例２）
粗分散及び精密分散の処理時間を調整し、顔料分散組成物中の顔料の数平均粒径を下記のように変更した赤顔料分散組成物Ｒ-５、及び黄顔料分散組成物Ｙ-５に変更した以外は実施例１と同様にして、比較例２に係る画像形成材料を作製した。
赤顔料分散組成物Ｒ-５：数平均粒径＝２０ｎｍ
黄顔料分散組成物Ｙ-５：数平均粒径＝２５ｎｍ
以上のようにして作製された実施例１〜３、及び比較例１〜２に係る画像形成材料の画像形成層の組成のまとめを表１に記載した。
【００９４】
（実施例４〜５、及び比較例３〜４）
画像形成層形成用塗布液の調製について、表２に記載のとおり各素材の量を変更した以外は実施例１と同様にして、それぞれ実施例４及び５、並びに比較例３及び４に係る画像形成材料を作製した。実施例４〜５、及び比較例３〜４に係る画像形成材料の画像形成層の組成のまとめを表２に記載した。
【００９５】
（実施例６、及び比較例５〜７）
画像形成層形成用塗布液の調製について、バインダーの種類を下記のとおり変更した以外は実施例１と同様にして、実施例６、及び比較例５〜７に係る画像形成材料を作製した。
実施例６：バインダーＢ（メタクリル酸／ベンジルメタクリレート／メタクリル酸メチル＝２４．７／３７．９／３７．４モル比のランダム共重合体）
比較例５：バインダーＣ（メタクリル酸メチル／ベンジルメタクリレート＝３０／７０モル比のランダム共重合体）
比較例６：バインダーＤ（メタクリル酸／メタクリル酸メチル＝３０／７０モル比のランダム共重合体）
比較例７：バインダーＥ（ポリビニルブチラール樹脂（「エスレックＢ  ＢＬ−Ｓ」、積水化学工業（株）製））
以上のようにして作製された実施例６、及び比較例５〜７に係る画像形成材料の画像形成層の組成のまとめを表３に記載した。
【００９６】
（実施例７〜１０、及び比較例８〜１１）
画像形成層形成用塗布液の調製について、表４及び表５に記載のとおり各素材の量を変更した以外は実施例１と同様にして、実施例７〜１０、及び比較例８〜１１に係る画像形成材料を作製した。
以上のようにして作製された実施例７〜１０、及び比較例８〜１１に係る画像形成材料の画像形成層の組成のまとめを、実施例７〜８、及び比較例８〜９については表４に、実施例９〜１０、及び比較例１０〜１１については表５に、それぞれ記載した。
【００９７】
（実施例１１〜１５）
画像形成層形成用塗布液の調製について、可塑剤の種類を下記のとおり変更した以外は実施例１と同様にして、実施例１１〜１５に係る画像形成材料を作製した。
実施例１１：可塑剤ｉｉ［重量平均分子量が１００００以下のアクリル系樹脂（メタクリル酸／ベンジルメタクリレート＝２８／７２モル比のランダム共重合体、Ｍｗ＝５０００）］
実施例１２：可塑剤ｉｉｉ［ブチラール系樹脂（「エスレックＢ  ＢＬ−Ｓ」、積水化学工業（株）製）］
実施例１３：可塑剤ｉｖ［ロジン系樹脂（「ロジンＫＥ−３１１」、荒川化学（株）製）
実施例１４：可塑剤ｖ［ワックス系化合物（ステアリン酸アミド（「ニューロン２」、日本精化（株）製）、及びオレイン酸アミド（「ダイヤミッドＯ」、日本化成（株）製）を質量比１：１で使用）］
実施例１５：可塑剤ｖｉ［フタル酸ジブチル(東京化成工業(株)製)］
以上のようにして作製された実施例１１〜１５に係る画像形成材料の画像形成層の組成のまとめを表６に記載した。
【００９８】
（実施例１６）
顔料分散液を下記のように調製した緑顔料分散組成物Ｇ-１、及び実施例１に用いた黄顔料分散組成物Ｙ-１を用い、画像形成層形成用塗布液の調製について、表７に記載のとおり各素材の量を変更した以外は実施例１と同様にして、実施例１６に係る画像形成材料を作製した。
[緑顔料分散組成物Ｇ-１の調製方法]
＜色材組成物の調製＞
市販のＣ．Ｉ．ピグメント・グリーン３６  １００部、塩化ナトリウム４００部、及び水溶性有機溶剤ジエチレングリコール１４０部を卓上型ニーダー（（株）入江商会製）に仕込み、１０時間混練した。次にこの混練物を、ディゾルバー（（株）日本精機製作所製）で水と撹拌、混合した後、ろ過、水洗をくりかえして塩化ナトリウム及び溶剤を除き、色材の水ケーキを得た。その後、この水ケーキを８０℃のオーブンで６時間乾燥させ、Ｃ．Ｉ．ピグメント・グリーン３６の色材組成物を得た。
【００９９】
＜粗分散＞
上記色材組成物を用いて、下記の組成で調合後、混合物をアイガーミル（アイガー・ジャパン（株）製）と直径０．８ｍｍのジルコニアビーズとを用いて分散した。
・色材組成物：１００部
・分散助剤（ＳＯＬＳＰＥＲＳＥ  ５０００、日本ルーブリゾール（株）製）：
１０部
・分散剤  （ＳＯＬＳＰＥＲＳＥ  ２４０００、日本ルーブリゾール（株）製）：
４０部
・プロピレングリコールモノメチルエーテルアセテート：               １５０部
＜精密分散＞
上記粗分散後の分散物を取り出し、分散物３００部に対してプロピレングリコールモノメチルエーテルアセテート７５部を加え、混合した。その後、アイガーミル（アイガー・ジャパン（株）製）と直径０．１ｍｍのジルコニアビーズを用いて分散した。
＜濃度調整＞
精密分散後の分散物を取り出し、顔料濃度が２０質量％となるようにプロピレングリコールモノメチルエーテルアセテートを加えて希釈し、緑顔料分散組成物Ｇ-１とした。緑顔料分散組成物Ｇ-１中のＣ．Ｉ．ピグメント・グリーン３６の数平均粒径は、６０ｎｍであった。
【０１００】
（実施例１７）
実施例１６の顔料分散液の調製について、顔料をそれぞれＣ．Ｉ．ピグメント・ブルー１５：６、及びＣ．Ｉ．ピグメント・バイオレット２３に変更した青顔料分散組成物Ｂ-１（平均粒径：７５ｎｍ）、及び紫顔料分散組成物Ｖ-１（平均粒径：８０ｎｍ）を用い、画像形成層形成用塗布液の調製について、表７に記載のとおり各素材の量を変更した以外は実施例１と同様にして、実施例１７に係る画像形成材料を作製した。
【０１０１】
（実施例１８〜２１）
表７に記載のとおり顔料の種類を変更した以外は実施例１と同様にして、実施例１８〜２１に係る画像形成材料を作製した。
以上のようにして作製された実施例１６〜２１に係る画像形成材料の画像形成層の組成のまとめを表７に記載した。
【０１０２】
（実施例２２〜２５）
表８に記載のとおり顔料の種類を変更した以外は実施例１６と同様にして、実施例２２〜２５に係る画像形成材料を作製した。作製された実施例２２〜２５に係る画像形成材料の画像形成層の組成のまとめを表８に記載した。
【０１０３】
（実施例２６〜２８）
表９に記載のとおり顔料の種類を変更した以外は実施例１７と同様にして、実施例２６〜２８に係る画像形成材料を作製した。
【０１０４】
（比較例１２）
特許文献３（特開２００２−２６４５３５号公報）の実施例に基いて、下記の赤色画像形成層形成塗布液αを作製した以外は実施例１と同様にして、比較例１２に係る画像形成材料を作製した。
下記の各成分をペイントシェーカー（東洋精機（株）製）で２時間分散処理した後、ガラスビーズを除去し、赤顔料分散母液を調製した。
[顔料分散母液組成]
・バインダーＦ                                          ：    １２．６部
（モノマー（ａ）：モノマー（ｃ）：モノマー（ｂ）＝アクリル酸：ジエチレングリコールモノエチルエーテルアクリレート：スチレン＝３２：６：６２（モル比）、質量平均分子量１万）の２０質量％ｎ−プロピルアルコール溶液 
・顔料：Ｃ．Ｉ．ピグメント・レッド１７７                ：    １９．２部
Ｃ．Ｉ．ピグメント・イエロー１８０              ：      ４．８部
・分散助剤（ソルスパースＳ−２００００、ＩＣＩ（株）製）：      ０．８部
・ｎ−プロピルアルコール                                ：  １１０．０部
・ガラスビーズ                                          ：  １００．０部
【０１０５】
下記の各成分をスターラーで攪拌しながら混合して、赤色画像形成層形成用塗布液αを調製した。
[塗布液組成]
・上記顔料分散母液                ：                              ２０部
・重合開始剤（ミヒラーズケトン）  ：                            ０．１部
・可塑剤ｖｉｉ（ペンタエリスリトールテトラアクリレート）：      ２．０部
・ｎ−プロピルアルコール          ：                              ６０部
・界面活性剤（メガファックＦ−１７６ＰＦ、ＤＩＣ（株）製）：  ０．０５部
【０１０６】
（比較例１３）
比較例１２において、顔料を下記の顔料とした緑色画像形成層形成塗布液βを作製した以外は比較例１２と同様にして、比較例１３に係る画像形成材料を作製した。
・顔料：Ｃ．Ｉ．ピグメント・グリーン３６：                    １０．８部
Ｃ．Ｉ．ピグメント・イエロー１８０：                  １３．２部
【０１０７】
（比較例１４）
比較例１２において、顔料を下記の顔料とした青色画像形成層形成塗布液γを作製した以外は比較例１２と同様にして、比較例１４に係る画像形成材料を作製した。
・顔料：Ｃ．Ｉ．ピグメント・ブルー１５：６              ：  ２２．８部
Ｃ．Ｉ．ピグメント・レッド１７７                ：    １．２部
以上のようにして作製された比較例１２〜１４に係る画像形成材料の画像形成層の組成のまとめを表１０に記載した。
【０１０８】
―評価―
（直線性の評価）
図１に示す画像パターンについて、画素を光学顕微鏡（２００倍）によって観察し、エッジラインの直線性（ガタツキ具合）を目視し、下記基準で評価した。
評価基準：
Ａ：ガタツキやカケが無く、ラインが真直ぐである。
Ｂ：ガタツキは数箇所みとめられるが、ラインがほとんど真直ぐである。
Ｃ：ガタツキやカケにより２μｍ程度のラインバラツキが生じている。
Ｄ：ガタツキやカケにより５μｍ程度のラインバラツキが生じている。
Ｅ：パターンが形成されない、又はパターン剥がれがあり評価ができない。
各実施例及び比較例の評価結果を表１１及び表１２の「解像度」の欄に示した。
【０１０９】
（コントラストの評価）
図２に示す画像パターンのサンプル片について、２枚の偏光板（日東電工（株）製）に挟み、トプコン製色彩輝度計ＢＭ−７を用いて、２枚の偏光板のパラ位とクロス位で輝度を測定し、パラ値をクロス値で除した値をコントラストとして算出した。
実施例及び比較例の評価結果を表１１及び表１２の「コントラスト」の欄に示した。
なお、表中の数値は、実施例１〜１５及び実施例１８〜２１及び比較例１〜１１の値については、比較例１２を１００にした場合の比で、実施例１６及び実施例２２〜２５の値については、比較例１３を１００にした場合の比で、及び、実施例１７及び実施例２６〜２８の値については、比較例１４を１００にした場合の比で、それぞれ示した。
下記表１〜表１０中の分散助剤は、下記の通りである。
・分散助剤ａ：ＳＯＬＳＰＥＲＳＥ  ２２０００、日本ルーブリゾール（株）製
・分散助剤ｂ：ＳＯＬＳＰＥＲＳＥ  ５０００  、日本ルーブリゾール（株）製
・分散助剤ｃ：ＳＯＬＳＰＥＲＳＥ  ２００００、日本ルーブリゾール（株）製
【０１１０】
【表１】
2015199245.tif 000007
【０１１１】
【表２】
2015199245.tif 000008
【０１１２】
【表３】
2015199245.tif 000009
【０１１３】
【表４】
2015199245.tif 000010
【０１１４】
【表５】
2015199245.tif 000011
【０１１５】
【表６】
2015199245.tif 000012
【０１１６】
【表７】
2015199245.tif 000013
【０１１７】
【表８】
2015199245.tif 000014
【０１１８】
【表９】
2015199245.tif 000015
【０１１９】
【表１０】
2015199245.tif 000016
【０１２０】
【表１１】
2015199245.tif 000017
【０１２１】
【表１２】
2015199245.tif 000018
【０１２２】
表１１及び表１２に示された結果より、以下のことを理解できる。
（１）実施例１〜３、及び比較例１〜２についての結果から、顔料の数平均粒径が３０ｎｍ以上１００ｎｍ以下の範囲にある場合に、解像度及びコントラストに優れる転写画像が形成されることを理解できる。更に、実施例１６〜２８についての結果から、顔料の種類が相違しても、上記と同様のことが言えることを理解できる。
（２）実施例４〜５、及び比較例３〜４についての結果から、画像形成層における顔料粒子の含有量が、全固形分１００質量部を基準として、２０質量部以上６０質量部以下の範囲にある場合に、解像度に優れる転写画像が得られることを理解できる。
（３）実施例６、及び比較例５〜７についての結果から、画像形成層が、バインダーとして、少なくともメタクリル酸、及びベンジルメタクリレートを含む二種以上のモノマーの共重合体を含有する場合に、解像度及びコントラストに優れる転写画像が形成されることを理解できる。
（４）実施例７〜８、及び比較例８〜９についての結果から、画像形成層におけるバインダーとしての上記特定共重合体の含有量が、全固形分１００質量部を基準として、１質量部以上４０質量部以下の範囲にある場合に、解像度に優れる転写画像が形成されることを理解できる。
（５）実施例９〜１０、及び比較例１０〜１１についての結果から、画像形成層における可塑剤の含有量が、全固形分１００質量部を基準として、５質量部以上５０質量部以下の範囲にある場合に、解像度に優れる転写画像が形成されることを理解できる。更に、実施例１１〜１５についての結果から、可塑剤の種類が相違しても、上記と同様のことが言えることを理解できる。
（６）比較例１２〜１４についての結果から、特許文献３に具体的に記載されている画像形成層を有する画像形成材料では、解像度及びコントラストの両者もが、本発明に比べて劣る転写画像しか得られないことを理解できる。
以上のとおり、本発明の画像形成材料は、解像度及びコントラストが顕著に優れていることが理解されよう。
【産業上の利用可能性】
【０１２３】
本発明に係る画像形成材料は、デジタル画像信号からレーザー記録により、印刷分野におけるカラープルーフ（ＤＤＣＰ：ダイレクト・ディジタル・カラープルーフ）、あるいはマスク画像を作製するのに有用な多色画像形成材料、及びカラーフィルタ形成材料として利用可能である。
【図１】
2015199245.tif 000019
【図２】
2015199245.tif 000020